(57)【要約】【課題】集積回路パッケージングにおける容易なピックアンドプレース用の超小型又は超薄型ディスクリート部品を設置する方法を提供する。【解決手段】方法は、ディスクリート部品を形成するためにウェハをダイシングするステップと、ディスクリート部品を透明キャリア上に転写するステップであって、ディスクリート部品を透明キャリア上のキャリア解放層に接着させるステップを含む、ステップと、透明キャリアからディスクリート部品の１つを解放するステップであって、ディスクリート部品の１つは解放後にデバイス基板上に堆積されている、ステップとを含む。【選択図】図１４
2020194980.tif 000002
【特許請求の範囲】
【請求項１】
ディスクリート部品を形成するためにウェハをダイシングするステップと、
前記ディスクリート部品を透明キャリア上に転写するステップであって、前記ディスクリート部品を前記透明キャリア上のキャリア解放層に接着させるステップを含む、ステップと、
前記透明キャリアから前記ディスクリート部品の１つを解放するステップであって、前記ディスクリート部品の１つは解放後にデバイス基板上に堆積されている、ステップと
を含む方法。
【請求項２】
前記ウェハを５０μｍ未満の厚さまで薄くするステップを含む、請求項１に記載の方法。
【請求項３】
前記ウェハをダイシングするステップは、前記ディスクリート部品を形成するために薄くされた前記ウェハをダイシングするステップを含む、請求項２に記載の方法。
【請求項４】
前記ウェハをダイシングするステップは、前記ウェハをダイシングキャリアに接着させるステップを含み、
前記ディスクリート部品を前記透明キャリア上に転写するステップは、前記ディスクリート部品を前記ダイシングキャリアから前記透明キャリアに転写するステップを含む、請求項１から３の何れか１項に記載の方法。
【請求項５】
前記ダイシングキャリアはダイシングテープを含む、請求項４に記載の方法。
【請求項６】
前記透明キャリアから前記ディスクリート部品の１つを解放するステップは、前記透明キャリア上の前記キャリア解放層に刺激を加えるステップを含む、請求項１から５の何れか１項に記載の方法。
【請求項７】
前記刺激は紫外線（ＵＶ）光を含む、請求項６に記載の方法。
【請求項８】
前記透明キャリアは、ＵＶ光に対して少なくとも部分的に透明である、請求項１から７の何れか１項に記載の方法。
【請求項９】
前記キャリア解放層は、動的解放層（ＤＲＬ）を含む、請求項１から８の何れか１項に記載の方法。
【請求項１０】
前記ディスクリート部品の１つを前記デバイス基板上に堆積させるステップは、前記ディスクリート部品の１つを前記デバイス基板の表面上に配置された取り付け要素上に堆積させるステップを含む、請求項１から９の何れか１項に記載の方法。
【請求項１１】
前記取り付け要素は熱硬化性材料を含む、請求項１０に記載の方法。
【請求項１２】
前記取り付け要素はＵＶ硬化性材料を含む、請求項１０又は１１に記載の方法。
【請求項１３】
前記取り付け要素は導電性材料を含む、請求項１０から１２の何れか１項に記載の方法。
【請求項１４】
前記取り付け要素を硬化させるために刺激を加えるステップを含む、請求項１０から１３の何れか１項に記載の方法。
【請求項１５】
前記取り付け要素を硬化させるために刺激を加えることにより、前記ディスクリート部品が前記デバイス基板に電気的に接続される、請求項１４に記載の方法。
【請求項１６】
前記ディスクリート部品を前記デバイス基板に接合させるステップを含む、請求項１から１５の何れか１項に記載の方法。
【請求項１７】
ウェハハンドルアセンブリを形成するために前記ウェハをハンドル基板に取り付けるステップを含む、請求項１から１６の何れか１項に記載の方法。
【請求項１８】
前記ウェハを前記ハンドル基板に取り付けるステップは、前記ウェハを前記ハンドル基板の表面上に形成されたハンドル解放層に取り付けるステップを含む、請求項１７に記載の方法。
【請求項１９】
前記ハンドル解放層は感熱材料を含む、請求項１８に記載の方法。
【請求項２０】
前記ハンドル解放層は紫外線（ＵＶ）感受性材料を含む、請求項１８又は１９に記載の方法。
【請求項２１】
前記ウェハをディスクリート部品にダイシングするステップは、前記ウェハハンドルアセンブリをハンドルアセンブリにダイシングするステップであって、各ハンドルアセンブリは前記ハンドル基板の対応部分に取り付けられたディスクリート部品を含む、ステップを含む、請求項１７から２０の何れか１項に記載の方法。
【請求項２２】
前記ディスクリート部品を前記透明キャリア上に転写するステップは、前記ハンドルアセンブリを前記透明キャリア上に転写するステップを含み、
前記ディスクリート部品の１つを前記デバイス基板上に堆積させるステップは、前記ハンドルアセンブリの１つを前記透明キャリア上に堆積させるステップを含む、請求項２１に記載の方法。
【請求項２３】
前記ハンドル基板の対応部分を前記デバイス基板上に堆積された前記ディスクリート部品から解放するステップを含む、請求項２２に記載の方法。
【請求項２４】
前記ハンドル基板の対応部分を前記デバイス基板上に堆積された前記ディスクリート部品から解放するステップと、前記ディスクリート部品を前記デバイス基板に接合させるステップとを同時に含む、請求項２３に記載の方法。
【請求項２５】
（ｉ）前記ディスクリート部品の前記デバイス基板への接合と、（ｉｉ）前記ハンドル基板の前記ディスクリート部品からの解放とを引き起こす刺激を加えるステップを含む、請求項２３又は２４に記載の方法。
【請求項２６】
前記ディスクリート部品の前記デバイス基板への接合を引き起こす第１の刺激と、前記ハンドル基板の前記ディスクリート部品からの解放を引き起こす第２の刺激とを加えるステップを含む、請求項２３から２５の何れか１項に記載の方法。
【請求項２７】
前記ウェハを５０μｍ未満の厚さまで薄くするステップを含む、請求項１７から２６の何れか１項に記載の方法。
【請求項２８】
前記ウェハハンドルアセンブリを形成するために薄くされた前記ウェハを前記ハンドル基板に取り付けるステップを含む、請求項２７に記載の方法。
【請求項２９】
各ディスクリート部品は、超薄型、超小型、又は超薄型及び超小型の両方である、請求項１から２８の何れか１項に記載の方法。
【請求項３０】
各ディスクリート部品は、５０μｍ以下の厚さを有する、請求項２９に記載の方法。
【請求項３１】
各ディスクリート部品は、３００μｍ／辺以下の最大長さを有する、請求項２９又は３０に記載の方法。
【請求項３２】
透明キャリアからハンドルアセンブリを解放するステップであって、前記ハンドルアセンブリは、解放後にデバイス基板上に堆積され、前記ハンドルアセンブリは、ハンドル基板に解放可能に取り付けられたディスクリート部品を含み、前記ディスクリート部品は、超薄型、超小型、又は超薄型及び超小型の両方である、ステップを含む方法。
【請求項３３】
前記ハンドル基板は、少なくとも５０μｍの厚さを有する、請求項３２に記載の方法。
【請求項３４】
前記ハンドルアセンブリを前記透明キャリアに取り付けるステップを含む、請求項３２又は３３に記載の方法。
【請求項３５】
前記ハンドルアセンブリを前記透明キャリアに取り付けるステップは、前記ハンドルアセンブリをダイシングキャリアから前記透明キャリアに転写するステップを含む、請求項３４に記載の方法。
【請求項３６】
ウェハハンドルアセンブリを形成するためにウェハをハンドル基板に取り付けるステップであって、ディスクリート部品は前記ウェハ上に形成されている、ステップを含む、請求項３２から３５の何れか１項に記載の方法。
【請求項３７】
前記ウェハをハンドル基板に取り付けるステップは、前記ウェハを前記ハンドル基板の表面上に形成されたハンドル解放層に取り付けるステップを含む、請求項３６に記載の方法。
【請求項３８】
前記ハンドル解放層は感熱材料を含む、請求項３７に記載の方法。
【請求項３９】
前記ハンドル解放層はＵＶ感受性材料を含む、請求項３７又は３８に記載の方法。
【請求項４０】
ハンドルアセンブリを形成するために前記ウェハハンドルアセンブリをダイシングするステップを含む、請求項３６から３９の何れか１項に記載の方法。
【請求項４１】
前記ハンドルアセンブリを前記透明キャリアに取り付けるステップを含む、請求項４０に記載の方法。
【請求項４２】
前記ウェハを５０μｍ未満の厚さまで薄くするステップを含む、請求項３６から４１の何れか１項に記載の方法。
【請求項４３】
ウェハハンドル基板を形成するために薄くされた前記ウェハを前記ハンドル基板に取り付けるステップを含む、請求項４２に記載の方法。
【請求項４４】
前記ウェハハンドルアセンブリを前記透明キャリアに取り付けるステップを含む、請求項３６に記載の方法。
【請求項４５】
前記透明キャリアに取り付けられた前記ウェハハンドルアセンブリをハンドルアセンブリにダイシングするステップを含む、請求項４４に記載の方法。
【請求項４６】
前記ウェハハンドルアセンブリを部分的にダイシングするステップであって、前記ウェハハンドルアセンブリの全厚さよりも小さくダイシングするステップを含む、ステップを含み、
前記ウェハハンドルアセンブリを前記透明キャリアに取り付けるステップは、部分的にダイシングされた前記ウェハハンドルアセンブリを前記透明キャリアに取り付けるステップを含む、請求項４４又は４５に記載の方法。
【請求項４７】
前記透明キャリアに取り付けられた部分的にダイシングされた前記ウェハハンドルアセンブリをハンドルアセンブリにダイシングするステップを含む、請求項４６に記載の方法。
【請求項４８】
前記ウェハを５０μｍ未満の厚さまで薄くするステップを含む、請求項４４から４７の何れか１項に記載の方法。
【請求項４９】
前記ウェハハンドルアセンブリを形成するために薄くされた前記ウェハを前記ハンドル基板に取り付けるステップを含む、請求項４８に記載の方法。
【請求項５０】
取り付けられた前記ウェハを５０μｍ未満の厚さまで薄くするステップを含む、請求項４４から４９の何れか１項に記載の方法。
【請求項５１】
前記透明キャリアは紫外光に対して少なくとも部分的に透明である、請求項３２から５０の何れか１項に記載の方法。
【請求項５２】
前記透明キャリアはガラスを含む、請求項５１に記載の方法。
【請求項５３】
前記透明キャリアから前記ハンドルアセンブリを解放するステップは、キャリア基板と前記ハンドルアセンブリとの間に配置された動的解放層に刺激を加えるステップを含む、請求項３２から５２の何れか１項に記載の方法。
【請求項５４】
前記刺激は紫外光を含む、請求項５３に記載の方法。
【請求項５５】
前記動的解放層に刺激を加えることにより、前記動的解放層は前記ハンドルアセンブリを前記透明キャリアから機械的に解放する、請求項５３又は５４に記載の方法。
【請求項５６】
前記ハンドルアセンブリを前記デバイス基板上に堆積させるステップは、前記ハンドルアセンブリを前記デバイス基板上に配置された取り付け要素上に堆積させるステップを含む、請求項３２から５５の何れか１項に記載の方法。
【請求項５７】
前記取り付け要素は熱硬化性材料を含む、請求項５６に記載の方法。
【請求項５８】
前記取り付け要素はＵＶ硬化性材料を含む、請求項５６又は５７に記載の方法。
【請求項５９】
前記取り付け要素は導電性材料を含む、請求項５６から５８の何れか１項に記載の方法。
【請求項６０】
前記取り付け要素を硬化させるために刺激を加えるステップを含む、請求項５５から５９の何れか１項に記載の方法。
【請求項６１】
前記ディスクリート部品を前記デバイス基板に接合させるステップを含む、請求項３２から６０の何れか１項に記載の方法。
【請求項６２】
前記ハンドルアセンブリを前記デバイス基板上に堆積した後に、前記ハンドル基板を前記ディスクリート部品から解放するステップを含む、請求項６１に記載の方法。
【請求項６３】
前記ハンドル基板を前記ディスクリート部品から解放するステップは、前記ハンドル基板と前記ディスクリート部品との間に配置されたハンドル解放層を解放するために刺激を加えるステップを含む、請求項６２に記載の方法。
【請求項６４】
ウェハハンドルアセンブリを前記デバイス基板に接合させるステップと、前記ハンドル基板を前記ディスクリート部品から解放するステップとを同時に含む、請求項６２又は６３に記載の方法。
【請求項６５】
（ｉ）前記ディスクリート部品の前記デバイス基板への接合と、（ｉｉ）前記ハンドル基板の前記ディスクリート部品からの解放とを引き起こす刺激を加えるステップを含む、請求項６４に記載の方法。
【請求項６６】
前記ディスクリート部品の前記デバイス基板への接合を引き起こす第１の刺激と、前記ハンドル基板の前記ディスクリート部品からの解放を引き起こす第２の刺激とを加えるステップを含む、請求項６２から６５の何れか１項に記載の方法。
【請求項６７】
透明キャリアに取り付けられたハンドルアセンブリであって、ハンドル基板に解放可能に取り付けられたディスクリート部品を含み、前記ディスクリート部品は、超薄型、超小型、又は超薄型及び超小型の両方である、ハンドルアセンブリを含む装置。
【請求項６８】
前記透明キャリアに取り付けられた複数のハンドルアセンブリを含む、請求項６７に記載の装置。
【請求項６９】
前記ハンドル基板は、少なくとも５０μｍの厚さを有する、請求項６７又は６８に記載の装置。
【請求項７０】
前記透明キャリアは、紫外光に対して少なくとも部分的に透明である、請求項６７から６９の何れか１項に記載の装置。
【請求項７１】
前記透明キャリアはガラスを含む、請求項６７から７０の何れか１項に記載の装置。
【請求項７２】
前記透明キャリアは、前記透明キャリアの表面上に配置された動的解放層を含み、前記動的解放層は、前記透明キャリアと前記ハンドルアセンブリとの間に配置されている、請求項６７から７１の何れか１項に記載の装置。
【請求項７３】
前記動的解放層は、前記透明キャリアと前記ハンドルアセンブリとの間に配置される、請求項７２に記載の装置。
【請求項７４】
前記動的解放層は、加えられた刺激に機械的に応答する、請求項７２又は７３に記載の装置。
【請求項７５】
加えられた前記刺激は紫外光を含む、請求項７４に記載の装置。
【請求項７６】
前記ハンドル基板は、前記ハンドル基板の表面上に形成されたハンドル解放層を含み、前記ハンドル解放層は、前記ハンドル基板と前記ディスクリート部品との間に配置されている、請求項６７から７５の何れか１項に記載の装置。
【請求項７７】
前記ハンドル解放層は感熱材料を含む、請求項７６に記載の装置。
【請求項７８】
前記ハンドル解放層はＵＶ感受性材料を含む、請求項７６又は７７に記載の装置。
【請求項７９】
前記ディスクリート部品は、半導体基板上に形成された集積回路を含む、請求項６７から７８の何れか１項に記載の装置。
【請求項８０】
透明キャリアに取り付けられたウェハハンドルアセンブリであって、ハンドル基板に解放可能に取り付けられたウェハを含み、ディスクリート部品は前記ウェハ上に形成されており、（ｉ）前記ウェハ上に形成された前記ディスクリート部品が超小型であるか、又は（ｉｉ）前記ウェハが超薄型であるか、又は（ｉｉｉ）（ｉ）と（ｉｉ）の両方であるように構成されている、ウェハハンドルアセンブリを含む装置。
【請求項８１】
前記ハンドル基板は、少なくとも５０μｍの厚さを有する、請求項８０に記載の装置。
【請求項８２】
前記透明キャリアは、紫外光に対して少なくとも部分的に透明である、請求項８０又は８１に記載の装置。
【請求項８３】
前記透明キャリアはガラスを含む、請求項８０から８２の何れか１項に記載の装置。
【請求項８４】
前記透明キャリアは、前記透明キャリアの表面上に配置された動的解放層を含み、前記動的解放層は、前記透明キャリアと前記ウェハハンドルアセンブリとの間に配置されている、請求項８０から８３の何れか１項に記載の装置。
【請求項８５】
前記動的解放層は、前記透明キャリアと前記ウェハハンドルアセンブリとの間に配置される、請求項８４に記載の装置。
【請求項８６】
前記動的解放層は、加えられた刺激に機械的に応答する、請求項８４又は８５に記載の装置。
【請求項８７】
加えられた前記刺激は紫外光を含む、請求項８６に記載の装置。
【請求項８８】
前記ハンドル基板は、前記ハンドル基板の表面上に形成されたハンドル解放層を含み、前記ハンドル解放層は、前記ハンドル基板と前記ディスクリート部品との間に配置されている、請求項８０から８７の何れか１項に記載の装置。
【請求項８９】
前記ハンドル解放層は感熱材料を含む、請求項８８に記載の装置。
【請求項９０】
前記ハンドル解放層はＵＶ感受性材料を含む、請求項８８又は８９に記載の装置。
【請求項９１】
前記ウェハは半導体ウェハを含む、請求項８０から９０の何れか１項に記載の装置。
【請求項９２】
ディスクリート部品を含むアセンブリを流動性材料内に埋め込むステップであって、前記ディスクリート部品を含むアセンブリは第１ハンドル基板に取り付けられている、ステップと、
埋め込まれた前記ディスクリート部品を５０μｍ未満の厚さまで薄くするステップと
を含む方法。
【請求項９３】
前記ディスクリート部品を含むアセンブリは、ハンドルアセンブリを含む、請求項９２に記載の方法。
【請求項９４】
前記アセンブリを流動性材料内に埋め込むステップは、前記第１ハンドル基板の表面上に流動性材料の層を堆積させるステップを含む、請求項９２又は９３に記載の方法。
【請求項９５】
前記アセンブリを流動性材料内に埋め込むステップは、前記第１ハンドル基板の表面上に第２ハンドル基板を配置するステップであって、前記アセンブリは前記第１ハンドル基板の表面上に配置されており、前記流動性材料の層は前記第２ハンドル基板の表面上に配置されている、ステップを含む、請求項９２から９４の何れか１項に記載の方法。
【請求項９６】
前記第１ハンドル基板の表面上に第２ハンドル基板を配置するステップは、前記第２ハンドル基板の表面上に配置された前記流動性材料の層を前記第１ハンドル基板の表面と接触させるステップを含む、請求項９５に記載の方法。
【請求項９７】
前記アセンブリを流動性材料内に埋め込むステップは、前記流動性材料の層を流動させるステップを含む、請求項９５又は９６に記載の方法。
【請求項９８】
前記流動性材料の層を流動させるステップは、前記流動性材料の層を紫外線（ＵＶ）光に曝すステップを含む、請求項９７に記載の方法。
【請求項９９】
前記流動性材料の層を流動させるステップは、前記流動性材料の層を熱刺激に曝すステップを含む、請求項９７又は９８に記載の方法。
【請求項１００】
前記第２ハンドル基板は、ＵＶ光に対して少なくとも部分的に透明である、請求項９５から９９の何れか１項に記載の方法。
【請求項１０１】
前記第２ハンドル基板はガラスを含む、請求項９５から１００の何れか１項に記載の方法。
【請求項１０２】
前記第２ハンドル基板を除去するステップを含む、請求項９５から１０１の何れか１項に記載の方法。
【請求項１０３】
前記流動性材料はフォトレジストを含む、請求項９２から１０２の何れか１項に記載の方法。
【請求項１０４】
埋め込まれた前記ディスクリート部品を薄くした後に前記流動性材料を除去するステップを含む、請求項９２から１０３の何れか１項に記載の方法。
【請求項１０５】
前記第１ハンドル基板は、透明キャリアを含む、請求項１０４に記載の方法。
【請求項１０６】
薄くされた前記ディスクリート部品を前記透明キャリアからデバイス基板に転写するステップを含む、請求項１０５に記載の方法。
【請求項１０７】
薄くされた前記ディスクリート部品を第３ハンドル基板に転写するステップを含む、請求項９２から１０６の何れか１項に記載の方法。
【請求項１０８】
薄くされた前記ディスクリート部品を前記第３ハンドル基板に転写するステップは、薄くされた前記ディスクリート部品を、前記第３ハンドル基板の表面上に配置されたハンドル解放層に取り付けるステップを含む、請求項１０７に記載の方法。
【請求項１０９】
薄くされた前記ディスクリート部品を前記第３ハンドル基板に転写するステップは、前記ディスクリート部品と前記第１ハンドル基板との間に配置されたハンドル解放層を解放するステップを含む、請求項１０７又は１０８に記載の方法。
【請求項１１０】
前記ハンドル解放層を解放するステップは、解放層に刺激を加えるステップを含む、請求項１０９に記載の方法。
【請求項１１１】
前記刺激はＵＶ光を含む、請求項１１０に記載の方法。
【請求項１１２】
前記刺激は熱刺激を含む、請求項１１０又は１１２に記載の方法。
【請求項１１３】
前記第３ハンドル基板の対応部分に取り付けられた薄くされたディスクリート部品を含むハンドルアセンブリを形成するために、前記第３ハンドル基板をダイシングするステップを含む、請求項１０７から１１２の何れか１項に記載の方法。
【請求項１１４】
前記第３ハンドル基板をダイシングするステップは、前記第３ハンドル基板と、前記第３ハンドル基板の表面上に配置されたハンドル解放層とをダイシングするステップを含み、形成された前記ハンドルアセンブリは、前記第３ハンドル基板の対応部分上に配置された前記ハンドル解放層に取り付けられた薄くされたディスクリート部品を含む、請求項１１３に記載の方法。
【請求項１１５】
前記ハンドルアセンブリをデバイス基板に転写するステップを含む、請求項１１３又は１１４に記載の方法。
【請求項１１６】
ピックアンドプレースアプローチを用いて前記ハンドルアセンブリを前記デバイス基板に転写するステップを含む、請求項１１５に記載の方法。
【請求項１１７】
前記ハンドルアセンブリを透明キャリアに転写するステップを含む、請求項１１３又は１１４に記載の方法。
【請求項１１８】
前記ハンドルアセンブリを透明キャリアに転写するステップは、前記ハンドルアセンブリを前記透明キャリア上に配置されたキャリア解放層に接着させるステップを含む、請求項１１７に記載の方法。
【請求項１１９】
前記ハンドルアセンブリを前記透明キャリアからデバイス基板に転写するステップを含む、請求項１１７又は１１８に記載の方法。
【請求項１２０】
前記ディスクリート部品を前記第１ハンドル基板に取り付けるステップを含む、請求項９２から１１９の何れか１項に記載の方法。
【請求項１２１】
前記ディスクリート部品を前記第１ハンドル基板の表面上に配置されたハンドル解放層に取り付けるステップを含む、請求項１２０に記載の方法。
【請求項１２２】
ピックアンドプレースアプローチを用いて前記ディスクリート部品を前記第１ハンドル基板に取り付けるステップを含む、請求項１２０又は１２１に記載の方法。
【請求項１２３】
複数のディスクリート部品を前記第１ハンドル基板に取り付けるステップを含む、請求項１２０から１２２の何れか１項に記載の方法。
【請求項１２４】
前記複数のディスクリート部品の少なくとも１つは、前記複数のディスクリート部品の他のそれぞれとは異なる、請求項１２３に記載の方法。
【請求項１２５】
第１の基板を第１の刺激に曝すステップであって、前記第１の基板と前記第１の基板に接着されたディスクリート部品との間の接着力は前記第１の刺激に応答して低下する、ステップと、
前記ディスクリート部品を前記第１の基板から第２の基板に転写するステップと、
前記第２の基板を第２の刺激に曝すステップであって、前記第１の基板と前記ディスクリート部品との間の接着力は前記第２の刺激に応答して低下する、ステップと
を含む方法。
【請求項１２６】
ウェハを前記第１の基板に取り付けるステップであって、前記ディスクリート部品は前記ウェハ上に形成されている、ステップを含む、請求項１２５に記載の方法。
【請求項１２７】
ディスクリート部品を形成するために前記第１の基板に取り付けられたウェハをダイシングするステップを含む、請求項１２６に記載の方法。
【請求項１２８】
ウェハを前記第１の基板に取り付けるステップは、ウェハハンドルアセンブリを前記第１の基板に取り付けるステップであって、前記ウェハハンドルアセンブリは、ハンドル基板に取り付けられたウェハを含む、ステップを含む、請求項１２７に記載の方法。
【請求項１２９】
ハンドルアセンブリを形成するために前記第１の基板に取り付けられた前記ウェハハンドルアセンブリをダイシングするステップであって、各ハンドルアセンブリはディスクリート部品及び前記ハンドル基板の対応部分を含む、ステップを含む、請求項１２８に記載の方法。
【請求項１３０】
前記第１の基板はダイシングテープを含む、請求項１２５から１２９の何れか１項に記載の方法。
【請求項１３１】
前記第１の基板を第１の刺激に曝すステップは、前記第１の基板を紫外光に曝すステップを含む、請求項１２５から１３０の何れか１項に記載の方法。
【請求項１３２】
前記第１の基板を第１の刺激に曝すステップは、前記第１の基板を熱に曝すステップを含む、請求項１２５から１３１の何れか１項に記載の方法。
【請求項１３３】
前記第２の基板を第２の刺激に曝すステップは、前記第２の基板を紫外光に曝すステップを含む、請求項１２５から１３２の何れか１項に記載の方法。
【請求項１３４】
前記第２の基板を第２の刺激に曝すステップは、前記第２の基板を熱に曝すステップを含む、請求項１２５から１３３の何れか１項に記載の方法。
【請求項１３５】
前記ディスクリート部品を前記第２の基板から透明キャリアに転写するステップを含む、請求項１２５から１３４の何れか１項に記載の方法。
【請求項１３６】
前記第２の基板は、真空チャック上に配置されたテープを含む、請求項１２５から１３５の何れか１項に記載の方法。
【請求項１３７】
前記真空チャックに真空を適用するステップであって、適用された真空は前記テープを前記真空チャックに固定する、ステップを含む、請求項１３６に記載の方法。
【請求項１３８】
ディスクリート部品を形成するために透明キャリア上に配置された解放層に取り付けられたウェハをダイシングするステップと、
前記解放層を刺激に曝すステップであって、前記解放層と前記ディスクリート部品との間の接着力は刺激に応答して低下する、ステップと
を含む方法。
【請求項１３９】
前記解放層を刺激に曝すステップは、前記解放層を熱に曝すステップを含む、請求項１３８に記載の方法。
【請求項１４０】
前記解放層を刺激に曝すステップは、前記解放層を紫外光に曝すステップを含む、請求項１３８又は１３９に記載の方法。
【請求項１４１】
刺激に曝された後の前記解放層と前記ディスクリート部品との間の接着力は、前記ディスクリート部品が前記解放層に接着するのに十分である、請求項１３８から１４０の何れか１項に記載の方法。
【請求項１４２】
前記解放層は、接着層及び動的解放層を含む、請求項１３８から１４１の何れか１項に記載の方法。
【請求項１４３】
刺激に曝されると、前記接着層の接着力が低下する、請求項１４２に記載の方法。
【請求項１４４】
前記解放層を第２の刺激に曝すステップであって、前記動的解放層は前記第２の刺激に機械的に応答する、ステップを含む、請求項１４２又は１４３に記載の方法。
【請求項１４５】
前記ディスクリート部品の１つ以上は、前記解放層が前記第２の刺激に曝されると、デバイス基板に転写される、請求項１４４に記載の方法。
【請求項１４６】
前記ウェハをダイシングするステップは、ハンドルアセンブリを形成するためにウェハハンドルアセンブリをダイシングするステップであって、前記ウェハハンドルアセンブリはハンドル基板に取り付けられたウェハを含み、各ハンドルアセンブリは前記ディスクリート部品の１つ及び前記ハンドル基板の対応部分を含む、ステップを含む、請求項１３８から１４５の何れか１項に記載の方法。
【請求項１４７】
解放層とディスクリート部品との間の接着力を低下させることによって、仮ハンドル上の解放層からディスクリート部品を解放するステップであって、この低下は、前記解放層の表面形態の変化を引き起こす刺激を加えることを含む、ステップを含む方法。
【請求項１４８】
前記解放層の表面形態を変化させることは、表面を膨れさせることを含む、請求項１４７に記載の方法。
【請求項１４９】
前記刺激は、熱又は光を含む、請求項１４７又は１４８に記載の方法。
【請求項１５０】
解放層とディスクリート部品との間の接着力を低下させることによって、仮ハンドル上の解放層からディスクリート部品を解放するステップであって、この低下は、前記解放層の少なくとも一部の相転移を引き起こす刺激を加えることを含む、ステップを含む方法。
【請求項１５１】
前記相転移は、固体から液体への転移又は固体から気体への転移又はその両方を含む、請求項１５０に記載の方法。
【請求項１５２】
前記刺激は、熱又は圧力又はその両方を含む、請求項１５０又は１５１に記載の方法。
【請求項１５３】
解放層とディスクリート部品との間の接着力を低下させることによって、仮ハンドル上の解放層からディスクリート部品を解放するステップであって、この低下は、前記解放層の少なくとも一部の化学構造又は化学組成又はその両方を変化させる刺激を加えることを含む、ステップを含む方法。
【請求項１５４】
前記解放層の一部は熱分解を受ける、請求項１５３に記載の方法。
【請求項１５５】
前記解放層の一部は光分解を受ける、請求項１５３又は１５４に記載の方法。
【請求項１５６】
解放層とディスクリート部品との間の接着力を低下させることによって、仮ハンドル上の解放層からディスクリート部品を解放するステップであって、接着力の低下後の接着力の回復は、防止、抑制又は遅延されている、ステップを含む方法。
【請求項１５７】
解放層とディスクリート部品との間の接着力を低下させることによって、仮ハンドル上の解放層からディスクリート部品を解放するステップであって、解放するステップは、解放後にディスクリート部品上に前記解放層からの残留物を残すことなく前記ディスクリート部品を解放するステップを含む、ステップを含む方法。
【請求項１５８】
仮ハンドルの解放層からディスクリート部品を解放するステップと、前記ディスクリート部品及びハンドル基板を堆積させるステップとを含み、前記解放層は、解放前に１０μｍ未満の厚さを有する、方法。
【請求項１５９】
前記解放層は単層を含む、請求項１５８に記載の方法。
【請求項１６０】
前記解放層は、第１層及び第２層を含む、請求項１５８に記載の方法。
【請求項１６１】
前記解放層は、ハンドルに取り付けられた第１層と、ディスクリート部品の堆積を対象とする第２層とを含む、請求項１６０に記載の方法。
【請求項１６２】
前記第２層は前記第１層に平行である、請求項１６０又は１６１に記載の方法。
【請求項１６３】
前記第２層はＵＶ感受性である、請求項１６０から１６２の何れか１項に記載の方法。
【請求項１６４】
前記第２層は感熱性である、請求項１６０から１６３の何れか１項に記載の方法。
【請求項１６５】
前記第１層は永久接着剤である、請求項１６０から１６４の何れか１項に記載の方法。
【請求項１６６】
前記第２層の感熱性は、熱エネルギーの適用に応答して接着強度を低下させる、請求項１６４に記載の方法。
【請求項１６７】
前記第２層の感熱性は、熱エネルギーの適用に応答して接着強度を増加させる、請求項１６４に記載の方法。
【請求項１６８】
ＵＶ感光性は、ＵＶ光の照射に応答して接着強度を増加させる、請求項１６３に記載の方法。
【請求項１６９】
ＵＶ感光性は、ＵＶ光の照射に応答して接着強度を低下させる、請求項１６３に記載の方法。
【請求項１７０】
デバイス基板に接触させるために前記ハンドル基板上に前記ディスクリート部品を転写するステップをさらに含む、請求項１５８から１６９の何れか１項に記載の方法。
【請求項１７１】
前記ディスクリート部品を前記デバイス基板上に堆積させるために前記ディスクリート部品を前記ハンドル基板から解放するステップをさらに含む、請求項１７０に記載の方法。
【請求項１７２】
前記ディスクリート部品を前記デバイス基板上に堆積させるステップは、前記ディスクリート部品を前記デバイス基板に接合させるステップを含む、請求項１７１に記載の方法。
【請求項１７３】
前記ディスクリート部品をハンドルから解放するステップは、前記ディスクリート部品を前記デバイス基板に接合させるステップと同時に行われる、請求項１７２に記載の方法。
【請求項１７４】
前記ディスクリート部品をハンドルから解放するステップは、前記ディスクリート部品を前記デバイス基板に接合させるステップに応じるものである、請求項１７２又は１７３に記載の方法。
【請求項１７５】
前記ディスクリート部品をハンドルから解放するステップは、前記ディスクリート部品を前記デバイス基板に接合させることによって引き起こされる、請求項１７２又は１７３に記載の方法。
【請求項１７６】
前記ディスクリート部品をハンドルから解放するステップは、前記ディスクリート部品を前記デバイス基板に接合させるステップの後に完了する、請求項１７２から１７５の何れか１項に記載の方法。
【請求項１７７】
前記ディスクリート部品は、前記デバイス基板との接合によってハンドルから解放される、請求項１７２から１７５の何れか１項に記載の方法。
【請求項１７８】
接合させるステップは、前記ディスクリート部品と基板との接合と、前記ディスクリート部品のハンドルからの解放との両方のために熱エネルギー又はＵＶ光を供給するステップをさらに含む、請求項１７２から１７７の何れか１項に記載の方法。
【請求項１７９】
前記ハンドル基板は、前記ハンドル基板から前記ディスクリート部品を解放する際に前記デバイス基板と接触した状態のままである、請求項１７１から１７８の何れか１項に記載の方法。
【請求項１８０】
前記ディスクリート部品から前記ハンドル基板を除去するステップを含む、請求項１７９に記載の方法。
【請求項１８１】
前記ハンドル基板を除去するステップは、以下：ブラシ、ブレード、圧縮空気、真空力、振動、又は重力、のうちの少なくとも１つ、又はそれらの２つ以上の任意の組み合わせを適用するステップを含む、請求項１８０に記載の方法。
【請求項１８２】
前記ハンドル基板は、４９〜８０１ミクロンの間の厚さを含む、請求項１５８から１８１の何れか１項に記載の方法。
【請求項１８３】
前記ハンドル基板は、１００〜８００ミクロンの間の厚さを含む、請求項１５８から１８２の何れか１項に記載の方法。
【請求項１８４】
前記ハンドル基板は、３００〜８００ミクロンの間の厚さを含む、請求項１５８から１８３の何れか１項に記載の方法。
【請求項１８５】
前記ハンドル基板の少なくとも一辺は、４００〜６００ミクロンの間の長さを含む、請求項１５８から１８４の何れか１項に記載の方法。
【請求項１８６】
解放層を介して仮ハンドルに取り付けられたディスクリート部品であって、前記解放層は、加えられた刺激に応答して表面形態の変化を受けるように構成されている、ディスクリート部品を含む装置。
【請求項１８７】
前記表面形態の変化は、ブリスターを含む、請求項１８６に記載の装置。
【請求項１８８】
前記表面形態の変化は、前記解放層の表面にわたる複数のブリスターを含む、請求項１８６又は１８７に記載の装置。
【請求項１８９】
解放層を介して仮ハンドルに取り付けられたディスクリート部品であって、前記解放層の少なくとも一部は、加えられた刺激に応答して相転移を受けるように構成されている、ディスクリート部品を含む装置。
【請求項１９０】
前記相転移は、固体から液体への転移又は固体から気体への転移又はその両方を含む、請求項１８９に記載の装置。
【請求項１９１】
解放層を介して仮ハンドルに取り付けられたディスクリート部品であって、前記解放層の少なくとも一部は、加えられた刺激に応答して化学構造又は化学組成又はその両方の変化を受けるように構成されている、ディスクリート部品を含む装置。
【請求項１９２】
前記変化は熱分解を含む、請求項１９１に記載の装置。
【請求項１９３】
前記変化は光分解を含む、請求項１９１又は１９２に記載の装置。
【請求項１９４】
解放層を介して仮ハンドルに取り付けられたディスクリート部品を含む装置であって、前記解放層は、前記解放層と前記ディスクリート部品との間の接着力の低下後に前記解放層の接着力の回復が防止、抑制又は遅延されるように構成されている、装置。
【請求項１９５】
解放層を介して仮ハンドルに取り付けられたディスクリート部品であって、前記解放層は１０μｍ未満の厚さを有する、ディスクリート部品を含む装置。
【発明の詳細な説明】
【技術分野】
【０００１】
本出願は、その全内容が参照により本明細書に組み込まれる、２０１６年１月１５日に出願された米国特許出願第６２／２７９，１４３号に対する優先権を主張する。
【０００２】
本明細書の記載は、一般に、超小型又は超薄型ディスクリート部品（ｄｉｓｃｒｅｔｅ  ｃｏｍｐｏｎｅｎｔ）の配置に関する。
【背景技術】
【０００３】
公知のアセンブリプロセスは、ロボットのピックアンドプレースシステム、流体自己アセンブリシステム、光アシストアセンブリシステム、又は他のシステムを使用してある場所から別の場所へアイテムを転写することを自動化する。
【発明の概要】
【発明が解決しようとする課題】
【０００４】
集積回路パッケージングにおける容易なピックアンドプレース用の超小型又は超薄型ディスクリート部品を設置する方法は、２０１４年８月５日に出願された米国特許出願第６２／０３３，５９５号及び２０１５年８月４日に出願されたＰＣＴ出願第ＰＣＴ／ＵＳ２０１５／０４３５５０号に開示されていると考えられ、その両方の内容はその全体が参照により本明細書に組み込まれる。
【課題を解決するための手段】
【０００５】
一態様では、方法は、ディスクリート部品を形成するためにウェハをダイシングするステップと、ディスクリート部品を透明キャリア上に転写するステップであって、ディスクリート部品を透明キャリア上のキャリア解放層（ｃａｒｒｉｅｒ  ｒｅｌｅａｓｅ  ｌａｙｅｒ）に接着させるステップを含む、ステップと、透明キャリアからディスクリート部品の１つを解放するステップであって、ディスクリート部品の１つは解放後にデバイス基板上に堆積されている、ステップとを含む。
【０００６】
実施形態は、以下の特徴の１つ以上を含むことができる。
【０００７】
本方法は、ウェハを５０μｍ未満の厚さまで薄くするステップを含む。ウェハをダイシングするステップは、ディスクリート部品を形成するために薄くされたウェハをダイシングするステップを含む。
【０００８】
ウェハをダイシングするステップは、ウェハをダイシングキャリアに接着させるステップを含む。ディスクリート部品を透明キャリア上に転写するステップは、ディスクリート部品をダイシングキャリアから透明キャリアに転写するステップを含む。ダイシングキャリアは、ダイシングテープを含む。
【０００９】
透明キャリアからディスクリート部品の１つを解放するステップは、透明キャリア上のキャリア解放層に刺激を加えるステップを含む。刺激は紫外線（ＵＶ）光を含む。
【００１０】
透明キャリアは、ＵＶ光に対して少なくとも部分的に透明である。
【００１１】
キャリア解放層は、動的解放層（ＤＲＬ；ｄｙｎａｍｉｃ  ｒｅｌｅａｓｉｎｇ  ｌａｙｅｒ）を含む。
【００１２】
ディスクリート部品の１つをデバイス基板上に堆積させるステップは、ディスクリート部品の１つをデバイス基板の表面上に配置された取り付け要素（ａｔｔａｃｈｍｅｎｔ  ｅｌｅｍｅｎｔ）上に堆積させるステップを含む。取り付け要素は、熱硬化性材料を含む。取り付け要素は、ＵＶ硬化性材料を含む。取り付け要素は、導電性材料を含む。本方法は、取り付け要素を硬化させるために刺激を加えるステップを含む。取り付け要素を硬化させるために刺激を加えることにより、ディスクリート部品がデバイス基板に電気的に接続される。
【００１３】
本方法は、ディスクリート部品をデバイス基板に接合させる（ｂｏｎｄ）ステップを含む。
【００１４】
本方法は、ウェハハンドルアセンブリを形成するためにウェハをハンドル基板に取り付けるステップを含む。ウェハをハンドル基板に取り付けるステップは、ウェハをハンドル基板の表面上に形成されたハンドル解放層に取り付けるステップを含む。ハンドル解放層は感熱材料を含む。ハンドル解放層は、紫外線（ＵＶ）感受性材料を含む。ウェハをディスクリート部品にダイシングするステップは、ウェハハンドルアセンブリをハンドルアセンブリにダイシングするステップであって、各ハンドルアセンブリはハンドル基板の対応部分に取り付けられたディスクリート部品を含む、ステップを含む。ディスクリート部品を透明キャリア上に転写するステップは、ハンドルアセンブリを透明キャリア上に転写するステップを含む。ディスクリート部品の１つをデバイス基板上に堆積させるステップは、ハンドルアセンブリの１つを透明キャリア上に堆積させるステップを含む。本方法は、ハンドル基板の対応部分をデバイス基板上に堆積されたディスクリート部品から解放するステップを含む。本方法は、ハンドル基板の対応部分をデバイス基板上に堆積されたディスクリート部品から解放するステップと、ディスクリート部品をデバイス基板に接合させるステップとを同時に含む。本方法は、（ｉ）ディスクリート部品のデバイス基板への接合と、（ｉｉ）ハンドル基板のディスクリート部品からの解放とを引き起こす刺激を加えるステップを含む。本方法は、ディスクリート部品のデバイス基板への接合を引き起こす第１の刺激と、ハンドル基板のディスクリート部品からの解放を引き起こす第２の刺激とを加えるステップを含む。本方法は、ウェハを５０μｍ未満の厚さまで薄くするステップを含む。本方法は、ウェハハンドルアセンブリを形成するために薄くされたウェハをハンドル基板に取り付けるステップを含む。
【００１５】
各ディスクリート部品は、超薄型、超小型、又は超薄型及び超小型の両方である。各ディスクリート部品は、５０μｍ以下の厚さを有する。各ディスクリート部品は、３００μｍ／辺以下の最大長さを有する。
【００１６】
一態様では、方法は、透明キャリアからハンドルアセンブリを解放するステップであって、ハンドルアセンブリは、解放後にデバイス基板上に堆積され、ハンドルアセンブリは、ハンドル基板に解放可能に（ｒｅｌｅａｓａｂｌｙ）取り付けられたディスクリート部品を含み、ディスクリート部品は、超薄型、超小型、又は超薄型及び超小型の両方である、ステップを含む。
【００１７】
実施形態は、以下の特徴の１つ以上を含むことができる。
【００１８】
ハンドル基板は、少なくとも５０μｍの厚さを有する。
【００１９】
本方法は、ハンドルアセンブリを透明キャリアに取り付けるステップを含む。ハンドルアセンブリを透明キャリアに取り付けるステップは、ハンドルアセンブリをダイシングキャリアから透明キャリアに転写するステップを含む。
【００２０】
本方法は、ウェハハンドルアセンブリを形成するためにウェハをハンドル基板に取り付けるステップであって、ディスクリート部品はウェハ上に形成されている、ステップを含む。ウェハをハンドル基板に取り付けるステップは、ウェハをハンドル基板の表面上に形成されたハンドル解放層に取り付けるステップを含む。ハンドル解放層は感熱材料を含む。ハンドル解放層は、ＵＶ感受性材料を含む。本方法は、ハンドルアセンブリを形成するためにウェハハンドルアセンブリをダイシングするステップを含む。本方法は、ハンドルアセンブリを透明キャリアに取り付けるステップを含む。本方法は、ウェハを５０μｍ未満の厚さまで薄くするステップを含む。本方法は、ウェハハンドル基板を形成するために薄くされたウェハをハンドル基板に取り付けるステップを含む。本方法は、ウェハハンドルアセンブリを透明キャリアに取り付けるステップを含む。本方法は、透明キャリアに取り付けられたウェハハンドルアセンブリをハンドルアセンブリにダイシングするステップを含む。本方法は、ウェハハンドルアセンブリを部分的にダイシングするステップであって、ウェハハンドルアセンブリの全厚さよりも小さくダイシングするステップを含む、ステップを含む。ウェハハンドルアセンブリを透明キャリアに取り付けるステップは、部分的にダイシングされたウェハハンドルアセンブリを透明キャリアに取り付けるステップを含む。本方法は、透明キャリアに取り付けられた部分的にダイシングされたウェハハンドルアセンブリをハンドルアセンブリにダイシングするステップを含む。本方法は、ウェハを５０μｍ未満の厚さまで薄くするステップを含む。本方法は、ウェハハンドルアセンブリを形成するために薄くされたウェハをハンドル基板に取り付けるステップを含む。本方法は、取り付けられたウェハを５０μｍ未満の厚さまで薄くするステップを含む。
【００２１】
透明キャリアは、紫外光に対して少なくとも部分的に透明である。透明キャリアはガラスを含む。
【００２２】
透明キャリアからハンドルアセンブリを解放するステップは、キャリア基板とハンドルアセンブリとの間に配置された動的解放層に刺激を加えるステップを含む。刺激は紫外光を含む。動的解放層に刺激を加えることにより、動的解放層はハンドルアセンブリを透明キャリアから機械的に解放する。
【００２３】
ハンドルアセンブリをデバイス基板上に堆積させるステップは、ハンドルアセンブリをデバイス基板上に配置された取り付け要素上に堆積させるステップを含む。取り付け要素は、熱硬化性材料を含む。取り付け要素は、ＵＶ硬化性材料を含む。取り付け要素は、導電性材料を含む。本方法は、取り付け要素を硬化させるために刺激を加えるステップを含む。
【００２４】
本方法は、ディスクリート部品をデバイス基板に接合させるステップを含む。本方法は、ハンドルアセンブリをデバイス基板上に堆積した後に、ハンドル基板をディスクリート部品から解放するステップを含む。ハンドル基板をディスクリート部品から解放するステップは、ハンドル基板とディスクリート部品との間に配置されたハンドル解放層を解放するために刺激を加えるステップを含む。本方法は、ウェハハンドルアセンブリをデバイス基板に接合させるステップと、ハンドル基板をディスクリート部品から解放するステップとを同時に含む。本方法は、（ｉ）ディスクリート部品のデバイス基板への接合と、（ｉｉ）ハンドル基板のディスクリート部品からの解放とを引き起こす刺激を加えるステップを含む。本方法は、ディスクリート部品のデバイス基板への接合を引き起こす第１の刺激と、ハンドル基板のディスクリート部品からの解放を引き起こす第２の刺激とを加えるステップを含む。
【００２５】
一態様では、装置は、透明キャリアに取り付けられたハンドルアセンブリであって、ハンドル基板に解放可能に取り付けられたディスクリート部品を含み、ディスクリート部品は、超薄型、超小型、又は超薄型及び超小型の両方である、ハンドルアセンブリを含む。
【００２６】
実施形態は、以下の特徴の１つ以上を含むことができる。
【００２７】
本装置は、透明キャリアに取り付けられた複数のハンドルアセンブリを含む。
【００２８】
ハンドル基板は、少なくとも５０μｍの厚さを有する。
【００２９】
透明キャリアは、紫外光に対して少なくとも部分的に透明である。
【００３０】
透明キャリアはガラスを含む。
【００３１】
透明キャリアは、透明キャリアの表面上に配置された動的解放層を含み、動的解放層は、透明キャリアとハンドルアセンブリとの間に配置されている。動的解放層は、透明キャリアとハンドルアセンブリとの間に配置される。動的解放層は、加えられた刺激に機械的に応答する。加えられた刺激は紫外光を含む。
【００３２】
ハンドル基板は、ハンドル基板の表面上に形成されたハンドル解放層を含み、ハンドル解放層は、ハンドル基板とディスクリート部品との間に配置されている。ハンドル解放層は感熱材料を含む。ハンドル解放層は、ＵＶ感受性材料を含む。
【００３３】
ディスクリート部品は、半導体基板上に形成された集積回路を含む。
【００３４】
一態様では、装置は、透明キャリアに取り付けられたウェハハンドルアセンブリであって、ハンドル基板に解放可能に取り付けられたウェハを含み、ディスクリート部品はウェハ上に形成されており、（ｉ）ウェハ上に形成されたディスクリート部品が超小型であるか、又は（ｉｉ）ウェハが超薄型であるか、又は（ｉｉｉ）（ｉ）と（ｉｉ）の両方であるように構成されている、ウェハハンドルアセンブリを含む。
【００３５】
実施形態は、以下の特徴の１つ以上を含むことができる。
【００３６】
ハンドル基板は、少なくとも５０μｍの厚さを有する。
【００３７】
透明キャリアは、紫外光に対して少なくとも部分的に透明である。
【００３８】
透明キャリアはガラスを含む。
【００３９】
透明キャリアは、透明キャリアの表面上に配置された動的解放層を含み、動的解放層は、透明キャリアとウェハハンドルアセンブリとの間に配置されている。動的解放層は、透明キャリアとウェハハンドルアセンブリとの間に配置される。動的解放層は、加えられた刺激に機械的に応答する。加えられた刺激は紫外光を含む。
【００４０】
ハンドル基板は、ハンドル基板の表面上に形成されたハンドル解放層を含み、ハンドル解放層は、ハンドル基板とディスクリート部品との間に配置されている。ハンドル解放層は感熱材料を含む。ハンドル解放層は、ＵＶ感受性材料を含む。
【００４１】
ウェハは半導体ウェハを含む。
【００４２】
一態様では、方法は、ディスクリート部品を含むアセンブリを流動性材料内に埋め込むステップであって、ディスクリート部品を含むアセンブリは第１ハンドル基板に取り付けられている、ステップと、埋め込まれたディスクリート部品を５０μｍ未満の厚さまで薄くするステップとを含む。
【００４３】
実施形態は、以下の特徴の１つ以上を含むことができる。
【００４４】
ディスクリート部品を含むアセンブリは、ハンドルアセンブリを含む。
【００４５】
アセンブリを流動性材料内に埋め込むステップは、第１ハンドル基板の表面上に流動性材料の層を堆積させるステップを含む。
【００４６】
アセンブリを流動性材料内に埋め込むステップは、第１ハンドル基板の表面上に第２ハンドル基板を配置するステップであって、アセンブリは第１ハンドル基板の表面上に配置されており、流動性材料の層は第２ハンドル基板の表面上に配置されている、ステップを含む。第１ハンドル基板の表面上に第２ハンドル基板を配置するステップは、第２ハンドル基板の表面上に配置された流動性材料の層を第１ハンドル基板の表面と接触させるステップを含む。アセンブリを流動性材料内に埋め込むステップは、流動性材料の層を流動させるステップを含む。流動性材料の層を流動させるステップは、流動性材料の層を紫外線（ＵＶ）光に曝すステップを含む。流動性材料の層を流動させるステップは、流動性材料の層を熱刺激に曝すステップを含む。第２ハンドル基板は、ＵＶ光に対して少なくとも部分的に透明である。第２ハンドル基板はガラスを含む。本方法は、第２ハンドル基板を除去するステップを含む。
【００４７】
流動性材料はフォトレジストを含む。
【００４８】
本方法は、埋め込まれたディスクリート部品を薄くした後に流動性材料を除去するステップを含む。第１ハンドル基板は、透明キャリアを含む。本方法は、薄くされたディスクリート部品を透明キャリアからデバイス基板に転写するステップを含む。
【００４９】
本方法は、薄くされたディスクリート部品を第３ハンドル基板に転写するステップを含む。薄くされたディスクリート部品を第３ハンドル基板に転写するステップは、薄くされたディスクリート部品を、第３ハンドル基板の表面上に配置されたハンドル解放層に取り付けるステップを含む。薄くされたディスクリート部品を第３ハンドル基板に転写するステップは、ディスクリート部品と第１ハンドル基板との間に配置されたハンドル解放層を解放するステップを含む。ハンドル解放層を解放するステップは、解放層に刺激を加えるステップを含む。刺激はＵＶ光を含む。刺激は熱刺激を含む。本方法は、第３ハンドル基板の対応部分に取り付けられた薄くされたディスクリート部品を含むハンドルアセンブリを形成するために、第３ハンドル基板をダイシングするステップを含む。第３ハンドル基板をダイシングするステップは、第３ハンドル基板と、第３ハンドル基板の表面上に配置されたハンドル解放層とをダイシングするステップを含み、形成されたハンドルアセンブリは、第３ハンドル基板の対応部分上に配置されたハンドル解放層に取り付けられた薄くされたディスクリート部品を含む。本方法は、ハンドルアセンブリをデバイス基板に転写するステップを含む。本方法は、ピックアンドプレース（ｐｉｃｋ−ａｎｄ−ｐｌａｃｅ）アプローチを用いてハンドルアセンブリをデバイス基板に転写するステップを含む。本方法は、ハンドルアセンブリを透明キャリアに転写するステップを含む。ハンドルアセンブリを透明キャリアに転写するステップは、ハンドルアセンブリを透明キャリア上に配置されたキャリア解放層に接着させるステップを含む。本方法は、ハンドルアセンブリを透明キャリアからデバイス基板に転写するステップを含む。
【００５０】
本方法は、ディスクリート部品を第１ハンドル基板に取り付けるステップを含む。
【００５１】
本方法は、ディスクリート部品を第１ハンドル基板の表面上に配置されたハンドル解放層に取り付けるステップを含む。本方法は、ピックアンドプレースアプローチを用いてディスクリート部品を第１ハンドル基板に取り付けるステップを含む。本方法は、複数のディスクリート部品を第１ハンドル基板に取り付けるステップを含む。複数のディスクリート部品の少なくとも１つは、複数のディスクリート部品の他のそれぞれとは異なる。
【００５２】
一態様では、方法は、第１の基板を第１の刺激に曝すステップであって、第１の基板と第１の基板に接着されたディスクリート部品との間の接着力は第１の刺激に応答して低下する、ステップと、ディスクリート部品を第１の基板から第２の基板に転写するステップと、第２の基板を第２の刺激に曝すステップであって、第１の基板とディスクリート部品との間の接着力は第２の刺激に応答して低下する、ステップとを含む。
【００５３】
実施形態は、以下の特徴の１つ以上を含むことができる。
【００５４】
本方法は、ウェハを第１の基板に取り付けるステップであって、ディスクリート部品はウェハ上に形成されている、ステップを含む。本方法は、ディスクリート部品を形成するために第１の基板に取り付けられたウェハをダイシングするステップを含む。ウェハを第１の基板に取り付けるステップは、ウェハハンドルアセンブリを第１の基板に取り付けるステップであって、ウェハハンドルアセンブリは、ハンドル基板に取り付けられたウェハを含む、ステップを含む。本方法は、ハンドルアセンブリを形成するために第１の基板に取り付けられたウェハハンドルアセンブリをダイシングするステップであって、各ハンドルアセンブリは、ディスクリート部品及びハンドル基板の対応部分を含む、ステップを含む。
【００５５】
第１の基板はダイシングテープを含む。
【００５６】
第１の基板を第１の刺激に曝すステップは、第１の基板を紫外光に曝すステップを含む。第１の基板を第１の刺激に曝すステップは、第１の基板を熱に曝すステップを含む。第２の基板を第２の刺激に曝すステップは、第２の基板を紫外光に曝すステップを含む。第２の基板を第２の刺激に曝すことは、第２の基板を熱に曝すステップを含む。
【００５７】
本方法は、ディスクリート部品を第２の基板から透明キャリアに転写するステップを含む。
【００５８】
第２の基板は、真空チャック上に配置されたテープを含む。本方法は、真空チャックに真空を適用するステップであって、適用された真空はテープを真空チャックに固定する、ステップを含む。
【００５９】
一態様では、方法は、ディスクリート部品を形成するために透明キャリア上に配置された解放層に取り付けられたウェハをダイシングするステップと、解放層を刺激に曝すステップであって、解放層とディスクリート部品との間の接着力は刺激に応答して低下する、ステップとを含む。
【００６０】
実施形態は、以下の特徴の１つ以上を含むことができる。
【００６１】
解放層を刺激に曝すステップは、解放層を熱に曝すステップを含む。解放層を刺激に曝すステップは、解放層を紫外光に曝すステップを含む。
【００６２】
刺激に曝された後の解放層とディスクリート部品との間の接着力は、ディスクリート部品が解放層に接着するのに十分である。
【００６３】
解放層は、接着層及び動的解放層を含む。刺激に曝されると、接着層の接着力が低下する。本方法は、解放層を第２の刺激に曝すステップであって、動的解放層は第２の刺激に機械的に応答する、ステップを含む。ディスクリート部品の１つ以上は、解放層が第２の刺激に曝されると、デバイス基板に転写される。
【００６４】
ウェハをダイシングするステップは、ハンドルアセンブリを形成するためにウェハハンドルアセンブリをダイシングするステップであって、ウェハハンドルアセンブリは、ハンドル基板に取り付けられたウェハを含み、各ハンドルアセンブリはディスクリート部品の１つ及びハンドル基板の対応部分を含む、ステップを含む。
【００６５】
一態様では、方法は、解放層とディスクリート部品との間の接着力を低下させることによって、仮ハンドル（ｉｎｔｅｒｉｍ  ｈａｎｄｌｅ）上の解放層からディスクリート部品を解放するステップであって、この低下は、解放層の表面形態の変化を引き起こす刺激を加えることを含む、ステップを含む。
【００６６】
実施形態は、以下の特徴の１つ以上を含むことができる。
【００６７】
解放層の表面形態を変化させることは、表面を膨れさせること（ｂｌｉｓｔｅｒｉｎｇ）を含む。刺激は、熱又は光を含む。
【００６８】
一態様では、方法は、解放層とディスクリート部品との間の接着力を低下させることによって、仮ハンドル上の解放層からディスクリート部品を解放するステップであって、この低下は、解放層の少なくとも一部の相転移を引き起こす刺激を加えることを含む、ステップを含む。
【００６９】
実施形態は、以下の特徴の１つ以上を含むことができる。
【００７０】
相転移は、固体から液体への転移又は固体から気体への転移又はその両方を含む。刺激は、熱又は圧力又はその両方を含む。
【００７１】
一態様では、方法は、解放層とディスクリート部品との間の接着力を低下させることによって、仮ハンドル上の解放層からディスクリート部品を解放するステップであって、この低下は、解放層の少なくとも一部の化学構造又は化学組成又はその両方を変化させる刺激を加えることを含む、ステップを含む。
【００７２】
実施形態は、以下の特徴の１つ以上を含むことができる。
【００７３】
解放層の一部は熱分解（ｔｈｅｒｍａｌ  ｄｅｃｏｍｐｏｓｉｔｉｏｎ）を受ける。解放層の一部は光分解（ｐｈｏｔｏｄｅｇｒａｄａｔｉｏｎ）を受ける。
【００７４】
一態様では、方法は、解放層とディスクリート部品との間の接着力を低下させることによって、仮ハンドル上の解放層からディスクリート部品を解放するステップであって、接着力の低下後の接着力の回復は、防止、抑制又は遅延されている、ステップを含む。
【００７５】
一態様では、方法は、解放層とディスクリート部品との間の接着力を低下させることによって、仮ハンドル上の解放層からディスクリート部品を解放するステップであって、解放後にディスクリート部品上に解放層からの残留物を残すことなくディスクリート部品を解放するステップを含む、ステップを含む。
【００７６】
一態様では、方法は、仮ハンドルの解放層からディスクリート部品を解放するステップと、ディスクリート部品及びハンドル基板を堆積させるステップとを含み、解放層は、解放前に１０μｍ未満の厚さを有する。
【００７７】
実施形態は、以下の特徴の１つ以上を含むことができる。
【００７８】
解放層は単層を含む。
【００７９】
解放層は、第１層及び第２層を含む。解放層は、ハンドルに取り付けられた第１層と、ディスクリート部品の堆積を対象とする第２層とを含む。第２層は第１層に平行である。第２層はＵＶ感受性である。第２層は感熱性である。第１層は永久接着剤である。第２層の感熱性は、熱エネルギーの適用に応答して接着強度を低下させる。第２層の感熱性は、熱エネルギーの適用に応答して接着強度を増加させる。ＵＶ感光性は、ＵＶ光の照射に応答して接着強度を増加させる。ＵＶ感光性は、ＵＶ光の照射に応答して接着強度を低下させる。
【００８０】
本方法は、デバイス基板と接触させるためにハンドル基板上にディスクリート部品を転写するステップを含む。本方法は、ディスクリート部品をデバイス基板上に堆積させるためにディスクリート部品をハンドル基板から解放するステップを含む。ディスクリート部品をデバイス基板上に堆積させるステップは、ディスクリート部品をデバイス基板に接合させるステップを含む。ディスクリート部品をハンドルから解放するステップは、ディスクリート部品をデバイス基板に接合させるステップと同時に行われる。ディスクリート部品をハンドルから解放するステップは、ディスクリート部品をデバイス基板に接合させるステップに応じるものである。ディスクリート部品をハンドルから解放するステップは、ディスクリート部品をデバイス基板に接合させることによって引き起こされる。ディスクリート部品をハンドルから解放するステップは、ディスクリート部品をデバイス基板に接合させるステップの後に完了する。ディスクリート部品は、デバイス基板との接合によってハンドルから解放される。接合させるステップは、ディスクリート部品の基板との接合と、ディスクリート部品のハンドルからの解放との両方のために熱エネルギー又はＵＶ光を供給するステップをさらに含む。ハンドル基板は、ハンドル基板からディスクリート部品を解放する際にデバイス基板と接触した状態のままである。本方法は、ディスクリート部品からハンドル基板を除去するステップを含む。ハンドル基板を除去するステップは、以下：ブラシ、ブレード、圧縮空気、真空力、振動、又は重力、のうちの少なくとも１つ、又はそれらの２つ以上の任意の組み合わせを適用するステップを含む。
【００８１】
ハンドル基板は、４９〜８０１ミクロンの間の厚さを含む。ハンドル基板は、１００〜８００ミクロンの間の厚さを含む。ハンドル基板は、３００〜８００ミクロンの間の厚さを含む。ハンドル基板の少なくとも一辺は、４００〜６００ミクロンの間の長さを含む。
【００８２】
一態様では、装置は、解放層を介して仮ハンドルに取り付けられたディスクリート部品であって、解放層は、加えられた刺激に応答して表面形態の変化を受けるように構成されている、ディスクリート部品を含む。
【００８３】
実施形態は、以下の特徴の１つ以上を含むことができる。
【００８４】
表面形態の変化は、ブリスターを含む。表面形態の変化は、解放層の表面にわたる複数のブリスターを含む。
【００８５】
一態様では、装置は、解放層を介して仮ハンドルに取り付けられたディスクリート部品であって、解放層の少なくとも一部は、加えられた刺激に応答して相転移を受けるように構成されている、ディスクリート部品を含む。
【００８６】
実施形態は、以下の特徴の１つ以上を含むことができる。
【００８７】
相転移は、固体から液体への転移又は固体から気体への転移又はその両方を含む。
【００８８】
一態様では、装置は、解放層を介して仮ハンドルに取り付けられたディスクリート部品であって、解放層の少なくとも一部は、加えられた刺激に応答して化学構造又は化学組成又はその両方の変化を受けるように構成されている、ディスクリート部品を含む。
【００８９】
実施形態は、以下の特徴の１つ以上を含むことができる。
【００９０】
変化は熱分解を含む。変化は光分解を含む。
【００９１】
一態様では、装置は、解放層を介して仮ハンドルに取り付けられたディスクリート部品を含み、解放層は、解放層とディスクリート部品との間の接着力の低下後に解放層の接着力の回復が防止、抑制又は遅延されるように構成されている。
【００９２】
一態様では、装置は、解放層を介して仮ハンドルに取り付けられたディスクリート部品であって、解放層は１０μｍ未満の厚さを有する、ディスクリート部品を含む。
【００９３】
一般に、一態様では、方法は、キャリアからディスクリート部品を解放するステップと、ハンドル基板上にディスクリート部品を堆積させるステップとを含み、ディスクリート部品は、超薄型、超小型、又は超薄型及び超小型の形状を有し、ハンドル基板は、少なくとも５０ミクロンの厚さと、少なくとも３００ミクロンの少なくとも一辺の長さとを有する。
【００９４】
実施形態は、以下の特徴の１つ又は任意の２つ以上の組み合わせを含むことができる。本方法はまた、ディスクリート部品が解放層に解放可能に取り付けられるように、ハンドル基板に解放層を含むことができる。解放層は感熱材料である。解放層は、紫外線（「ＵＶ」）感光材料である。解放層は、第１層及び第２層を含む。第１層は、ハンドルに取り付けられており、第２層は、ディスクリート部品の堆積を対象とする。第２層は第１層に平行である。第２層はＵＶ感受性である。第２層は感熱性である。第１層は永久接着剤である。第２層の感熱性は、熱エネルギーの適用に応答して接着強度を低下させる。第２層の感熱性は、熱エネルギーの適用に応答して接着強度を増加させる。ＵＶ感光性は、ＵＶ光の照射に応答して接着強度を増加させるか、又はＵＶ光の照射に応答して接着力を低下させる。本方法は、デバイス基板と接触させるためにハンドル基板上にディスクリート部品を転写するステップを含む。本方法は、ディスクリート部品をデバイス基板上に堆積させるためにディスクリート部品をハンドル基板から解放するステップを含む。ディスクリート部品をデバイス基板上に堆積させるステップは、ディスクリート部品をデバイス基板に接合させるステップを含む。ディスクリート部品をハンドルから解放するステップは、ディスクリート部品をデバイス基板に接合させるステップと同時に行われる。ディスクリート部品をハンドルから解放するステップは、ディスクリート部品をデバイス基板に接合させるステップに応じるものである。ディスクリート部品をハンドルから解放するステップは、ディスクリート部品をデバイス基板に接合させることによって引き起こされる。ディスクリート部品をハンドルから解放するステップは、ディスクリート部品をデバイス基板に接合させるステップの後に完了する。ディスクリート部品は、デバイス基板との接合によってハンドルから解放される。接合させるステップは、ディスクリート部品の基板との接合と、ディスクリート部品のハンドルからの解放との両方のために熱エネルギー又はＵＶ光のエネルギーを供給するステップをさらに含む。ハンドル基板は、ディスクリート部品からハンドル基板を解放する際にデバイス基板と接触した状態のままである。本方法は、ディスクリート部品からハンドル基板を除去するステップをさらに含む。ハンドル基板を除去するステップは、以下：ブラシ、ブレード、圧縮空気、真空力、振動、又は重力、のうちの少なくとも１つ、又はそれらの２つ以上の任意の組み合わせを適用するステップを含むことができる。ハンドル基板は、４９〜８０１ミクロン、１００〜８００ミクロン、及び／又は３００〜８００ミクロンの間の厚さを含む。ハンドル基板の少なくとも一辺は、４００〜６００ミクロンの間の長さを含む。
【００９５】
一般に、一態様では、装置は、超薄型、超小型、又は超薄型及び超小型の形状を有するディスクリート部品と、ディスクリート部品に解放可能に取り付けられたハンドル基板とを含み、ハンドル及びディスクリート部品は、ディスクリート部品よりも厚くかつ幅広い形状を有する。
【００９６】
実施形態は、以下の特徴の１つ又は任意の２つ以上の組み合わせを含むことができる。本装置はまた、ディスクリート部品が解放層に解放可能に取り付けられるようにハンドル基板に取り付けられた解放層を含む。解放層は感熱材料である。解放層は、紫外線感光材料である。解放層は、第１層及び第２層を含む。解放層は、ハンドルに取り付けられた第１層と、ディスクリート部品の堆積を対象とする第２層とを含む。第２層は第１層に平行である。第２層はＵＶ感受性である。第２層は感熱性である。第１層は感受性永久接着剤である。第２層の感熱性は、接着剤の熱パラメータを超える熱に応答して接着強度を低下させる。第２層の感熱性は、接着剤の熱パラメータを超える熱に応答して接着強度を増加させる。ＵＶ感光性は、ＵＶ光の照射に応答して接着強度を増加させる。ＵＶ感光性は、ＵＶ光の照射に応答して接着強度を低下させる。ハンドル基板は、４９〜８０１ミクロンの間の厚さを含む。ハンドル基板の少なくとも一辺は、１００〜８００ミクロンの間の長さを含む。ハンドル基板の少なくとも一辺は、３００〜８００ミクロンの間の長さを含む。ハンドル基板の少なくとも一辺は、４００〜６００ミクロンの間の長さを含む。
【００９７】
一般に、一態様では、方法は、超薄型、超小型又は超薄型及び超小型のディスクリート部品の表面と、超薄型及び超小型ディスクリート部品が取り付けられる基板との間の材料を、その材料が基板上に超薄型及び超小型のディスクリート部品を保持する状態に変化させる処理ステップを適用することを含む。処理ステップは同時に、ピックアンドプレースツールのチャックによって保持されているハンドル上の超薄型及び超小型ディスクリート部品の反対面を一時的に保持する材料を、その材料がハンドル上に超薄型及び超小型ディスクリート部品をもはや保持していない状態に変化させる。本方法は、状態の変化を引き起こすステップを含み、それは、熱エネルギー、ＵＶ光、又はその両方を供給するステップを含む。ディスクリート部品の反対面をハンドル基板上に一時的に保持する材料は、第１層及び第２層を含む解放層を含む。ディスクリート部品の反対面をハンドル基板上に一時的に保持する材料は、ハンドルに取り付けられた第１層と、ディスクリート部品を一時的に保持する第２層とを含む解放層を含む。解放層は感熱材料である。解放層は、ＵＶ感光材料である。第２層は第１層に平行である。第１層は永久接着剤であり、第２層は感熱性である。第２層の感熱性は、熱エネルギーの適用に応答して接着強度を低下させる。第２層の感熱性は、熱エネルギーの適用に応答して接着強度を増加させる。ＵＶ感光性は、ＵＶ光の照射に応答して接着強度を増加させる。ＵＶ感光性は、ＵＶ光の照射に応答して接着強度を低下させる。ハンドルは、４９〜８０１ミクロンの間の厚さを含む。ハンドルの少なくとも一辺は、１００〜６００ミクロンの間の長さを含む。ハンドルの少なくとも一辺は、３００〜８００ミクロンの間の長さを含む。ハンドルの少なくとも一辺は、４００〜６００ミクロンの間の長さを含む。
【００９８】
一般に、一態様では、方法は、ハンドル基板上に超薄型ウェハを堆積させるステップと、超薄型ウェハからディスクリート部品を解放するステップとを含み、ディスクリート部品は超薄型形状を有し、ハンドル基板は少なくとも５０ミクロンの厚さを有する。
【００９９】
実施形態は、以下の特徴の１つ又は任意の２つ以上の組み合わせを含むことができる。
【０１００】
本方法はまた、超薄型ウェハが解放層に解放可能に取り付けられるように、解放層をハンドル基板に取り付けるステップを含む。ディスクリート部品を解放するステップは、超薄型ウェハをダイシングするステップを含む。超薄型ウェハをダイシングするステップは、ディスクリート部品がハンドル基板に解放可能に取り付けられるように、ダイシングされたハンドル基板を形成するためにハンドル基板をダイシングするステップをさらに含む。ディスクリート部品は、ダイシングされたハンドル基板の表面を覆うようにサイズ調整される。解放層は感熱材料である。解放層は紫外線感光材料である。解放層は、第１及び第２層を含む。解放層は、ハンドルに取り付けられた第１層と、ディスクリート部品の堆積を対象とする第２層とを含む。第２層は第１層に平行である。第２層はＵＶ感受性である。第２層は感熱性である。第１層は永久接着剤である。第２層の感熱性は、熱エネルギーの適用に応答して接着強度を低下させる。第２層の感熱性は、熱エネルギーの適用に応答して接着強度を増加させる。ＵＶ感光性は、ＵＶ光の照射に応答して接着強度を増加させる。ＵＶ感光性は、ＵＶ光の照射に応答して接着強度を低下させる。本方法はまた、デバイス基板と接触させるためにハンドル基板上にディスクリート部品を転写するステップを含む。本方法はまた、ディスクリート部品をデバイス基板上に堆積させるためにディスクリート部品をハンドル基板から解放するステップを含む。ディスクリート部品をデバイス基板上に堆積させるステップは、ディスクリート部品をデバイス基板に接合させるステップを含む。ディスクリート部品をハンドルから解放するステップは、ディスクリート部品をデバイス基板に接合させるステップと同時に行われる。ディスクリート部品をハンドルから解放するステップは、ディスクリート部品をデバイス基板に接合させるステップに応じるものである。ディスクリート部品をハンドルから解放するステップは、ディスクリート部品をデバイス基板に接合させることによって引き起こされる。ディスクリート部品をハンドルから解放するステップは、ディスクリート部品をデバイス基板に接合させるステップの後に完了する。ディスクリート部品は、デバイス基板との接合によってハンドルから解放される。接合させるステップは、ディスクリート部品の基板との接合と、ディスクリート部品のハンドルからの解放との両方のために熱エネルギー又はＵＶ光を供給するステップをさらに含む。ハンドル基板は、４９〜８０１ミクロンの間の厚さを含む。ハンドル基板は、ハンドル基板をディスクリート部品から解放する際にデバイス基板と接触した状態のままである。本方法は、ディスクリート部品からハンドル基板を除去するステップをさらに含む。ハンドル基板を除去するステップは、以下：ブラシ、ブレード、圧縮空気、真空力、振動、液体ジェット、静電気力、電磁力又は重力、のうちの少なくとも１つ、又はそれらの２つ以上の任意の組み合わせを適用するステップを含むことができる。ハンドルの少なくとも一辺は、１００〜６００ミクロンの間の長さを含む。ハンドルの少なくとも一辺は、３００〜８００ミクロンの間の長さを含む。ハンドルの少なくとも一辺は、４００〜６００ミクロンの間の長さを含む。
【０１０１】
一般に、一態様では、装置は、超薄型形状を有するディスクリート部品と、ディスクリート部品に解放可能に取り付けられたハンドル基板とを含み、ハンドル及びディスクリート部品は、ディスクリート部品よりも厚い形状を有する。
【０１０２】
実施形態は、以下の特徴の１つ又は任意の２つ以上の組み合わせを含むことができる。本装置はまた、ディスクリート部品が解放層に解放可能に取り付けられるようにハンドル基板に取り付けられた解放層を含む。解放層は感熱材料である。解放層は、紫外線感光材料である。解放層は、第１層及び第２層を含む。解放層は、ハンドルに取り付けられた第１層と、ディスクリート部品の堆積を対象とする第２層とを含む。第２層は第１層に平行である。第２層はＵＶ感受性である。第２層は感熱性である。第１層は感受性永久接着剤である。第２層の感熱性は、接着剤の熱パラメータを超える熱に応答して接着強度を低下させる。第２層の感熱性は、接着剤の熱パラメータを超える熱に応答して接着強度を増加させる。ＵＶ感光性は、ＵＶ光の照射に応答して接着強度を増加させる。ＵＶ感光性は、ＵＶ光の照射に応答して接着強度を低下させる。ハンドル基板は、４９〜８０１ミクロンの間の厚さを含む。ハンドル基板の少なくとも一辺は、１００〜８００ミクロンの間の長さを含む。ハンドル基板の少なくとも一辺は、３００〜８００ミクロンの間の長さを含む。ハンドル基板の少なくとも一辺は、４００〜６００ミクロンの間の長さを含む。
【０１０３】
一般に、一態様では、方法は、超薄型ディスクリート部品の表面と、超薄型ディスクリート部品が取り付けられる基板との間の材料を、その材料が基板上にディスクリート部品を保持する状態に変化させる処理ステップを適用することを含む。処理ステップは同時に、ピックアンドプレースツールのチャックによって保持されているハンドル上の超薄型ディスクリート部品の反対面を一時的に保持する材料を、その材料がハンドル上にディスクリート部品をもはや保持していない状態に変化させる。
【０１０４】
実施形態は、以下の特徴の１つ又は任意の２つ以上の組み合わせを含むことができる。本方法は、状態の変化を引き起こすステップを含み、それは、熱エネルギー、ＵＶ光、又はその両方を供給するステップを含む。ディスクリート部品の反対面をハンドル基板上に一時的に保持する材料は、第１層及び第２層を含む解放層を含む。ディスクリート部品の反対面をハンドル基板上に一時的に保持する材料は、ハンドルに取り付けられた第１層と、ディスクリート部品を一時的に保持する第２層とを含む解放層を含む。解放層は感熱材料である。解放層は、ＵＶ感光材料である。第２層は第１層に平行である。第１層は永久接着剤であり、第２層は感熱性である。第２層はＵＶ感受性である。第２層は感熱性である。第２層の感熱性は、熱エネルギーの適用に応答して接着強度を低下させる。第２層の感熱性は、熱エネルギーの適用に応答して接着強度を増加させる。ＵＶ感光性は、ＵＶ光の照射に応答して接着強度を増加させる。ＵＶ感光性は、ＵＶ光の照射に応答して接着強度を低下させる。ハンドルは、４９〜８０１ミクロンの間の厚さを含む。ハンドルの少なくとも一辺は、１００〜６００ミクロンの間の長さを含む。ハンドルの少なくとも一辺は、３００〜８００ミクロンの間の長さを含む。ハンドルの少なくとも一辺は、４００〜６００ミクロンの間の長さを含む。
【０１０５】
一般に、一態様では、方法は、ハンドル基板をディスクリート部品に取り付けるために解放可能層（ｒｅｌｅａｓａｂｌｅ  ｌａｙｅｒ）を使用するステップと、ハンドル基板がディスクリート部品に取り付けられている間に、ハンドル基板を保持してディスクリート部品をデバイス基板上の接着層と接触させるためにツールを使用するステップとを含む。本方法はまた、解放可能層がディスクリート部品からハンドル基板を解放し、ディスクリート部品が接着層でデバイス基板に取り付けられるようにするステップと、ハンドル基板が解放された解放可能層を介してディスクリート部品と接触した状態である間にハンドル基板からツールを引き出すステップとを含む。
【０１０６】
実施形態は、以下の特徴の１つ又は任意の２つ以上の組み合わせを含むことができる。
【０１０７】
本方法は、ディスクリート部品との接触からハンドル基板を除去するステップを含む。ディスクリート部品との接触からハンドル基板を除去するステップは、以下：ブラシ、ブレード、圧縮空気、真空力、振動、又は重力、のうちの少なくとも１つ、又はそれらの任意の２つ以上の組み合わせを適用するステップを含む。解放可能層は感熱材料である。解放可能層は紫外線感光材料である。解放可能層は、第１及び第２層を含む。解放可能層は、ハンドルに取り付けられた第１層と、ディスクリート部品の堆積を対象とする第２層とを含む。第２層は第１層に平行である。第２層はＵＶ感受性である。第２層は感熱性である。第１層は永久接着剤である。第２層の感熱性は、熱エネルギーの適用に応答して接着強度を低下させる。第２層の感熱性は、熱エネルギーの適用に応答して接着強度を増加させる。ＵＶ感光性は、ＵＶ光の照射に応答して接着強度を増加させる。ＵＶ感光性は、ＵＶ光の照射に応答して接着強度を低下させる。ディスクリート部品をハンドルから解放するステップは、ディスクリート部品をデバイス基板に取り付けるステップと同時に行われる。ディスクリート部品をハンドルから解放するステップは、ディスクリート部品をデバイス基板に取り付けるステップに応じるものである。ディスクリート部品をハンドルから解放するステップは、ディスクリート部品をデバイス基板に取り付けることによって引き起こされる。ディスクリート部品をハンドルから解放するステップは、ディスクリート部品をデバイス基板に取り付けるステップの後に完了する。ディスクリート部品は、ディスクリート部品をデバイス基板に取り付けることによってハンドルから解放される。
【０１０８】
本明細書では、とりわけ、超小型及び／又は超薄型ディスクリート部品、例えば、結果として得られるアセンブリが標準的な電子パッケージング装置、例えばピックアンドプレース型のダイボンダー及び他のチップアセンブリ装置に適合できるようにハンドル基板に一時的に取り付けられた集積回路を含む、超小型及び／又は超薄型半導体ダイをパッケージングする新しい方法について記載される。とりわけ、本明細書で記載される方法及び製品は、比較的単純で、安価で、効果的で、現在のシステムと適合可能であり得る。その点で、これらの方法及び製品は、新しい市場を開拓し、低コストの電子デバイスを含む技術に対して現在の市場を拡大するであろう。
【０１０９】
本明細書では、ディスクリート部品との用語は、例えば電子、電気機械、又は光電子部品、モジュール、又はシステムなどの製品又は電子デバイスの一部となる任意のユニット、例えば半導体材料の一部の上に形成された回路を有する任意の半導体材料を広く含む。
【０１１０】
本明細書では、デバイス基板との用語は、例えば、ディスクリート部品を受け取るか、又はディスクリート部品が組み立てられる任意の物体、例えば、より高レベルのアセンブリ、例えば、製品又は電子デバイス、電子、電気機械、又は光電子部品、又はシステムを広く含む。幾つかの例では、デバイス基板は、可撓性のある有機基板とすることができる。
【０１１１】
本明細書では、ハンドル、ハンドル基板、仮ハンドル、又は仮ハンドル基板との用語は、例えば、ブランクシリコンウェハ、ガラス又はセラミック基板などの任意の剛性基板、又は剛性ポリマー又は複合材料で作られた基板、ディスクリート部品をデバイス基板に転写するための一時的使用及び／又は１つ以上のディスクリート部品を支持するための一時的使用のために、ディスクリート部品の厚さ又は剛性又はその両方を超える厚さ又は剛性又はその両方を有して作られた基板を広く含む。
【０１１２】
本明細書では、キャリア又はキャリア基板との用語は、例えば、１つ以上のディスクリート部品を含む任意の材料、例えば、製造業者によって組み立てられたディスクリート部品の集合体、例えば１つ以上の半導体ダイを含むウェハなど、を広く含む。
【０１１３】
本明細書では、透明キャリアとの用語は、例えば、ディスクリート部品がキャリア解放層を介して取り付けられ、紫外、可視、又は赤外電磁スペクトルの少なくとも幾つかの波長に対して少なくとも部分的に透明である、例えばガラス又は透明ポリマーなどの任意の材料を広く含む。
【０１１４】
ディスクリート部品に関して、本明細書では、超薄型との用語は、例えば、一般的なピックアンドプレース技術に適合できない厚さを有する、例えば５０μｍ以下の厚さを有するディスクリート部品を広く含む。
【０１１５】
ディスクリート部品に関して、本明細書では、超小型との用語は、例えば、一般的なピックアンドプレース技術に適合できないサイズを有する、例えば３００μｍ／辺以下の最大長さを有するディスクリート部品を広く含む。
【０１１６】
ウェハに関して、本明細書では、超薄型との用語は、例えば、５０μｍ以下の最大厚さを有する半導体ウェハを広く含む。
【０１１７】
これら及び他の態様、特徴、実施形態、及び利点は、方法、装置、システム、部品、機能を実施するための手段又はステップとして、及び他の方法及びこれらの組み合わせにおいて表すことができる。
【０１１８】
これら及び他の態様、特徴、実施形態、及び利点は、以下の記載から、また特許請求の範囲から明らかになるだろう。
【図面の簡単な説明】
【０１１９】
【図１Ａ】デバイス基板上のディスクリート部品の図である。
【図１Ｂ】デバイス基板上のディスクリート部品の図である。
【図２】超小型及び超薄型の裸の（ｂａｒｅ）ディスクリート部品とハンドル基板とを含むハンドルアセンブリの概略側面図である。
【図３】超小型及び超薄型の裸のディスクリート部品とハンドル基板とを含むハンドルアセンブリの概略側面図である。
【図４】超薄型の裸のディスクリート部品とハンドル基板とを含むハンドルアセンブリの概略側面図である。
【図５】フローチャートである。
【図６】図６Ａ及び図６Ｂはともに、ウェハ薄化の図である。
【図７】ハンドル基板上に取り付けられた超薄型ウェハの図である。
【図８Ａ】超薄型ウェハのダイシングの図である。
【図８Ｂ】超薄型ウェハのダイシングの図である。
【図９】ダイシングされた超薄型ウェハの転写の図である。
【図１０】ダイシングされた超薄型ウェハの転写の図である。
【図１１】ダイシングされた超薄型ウェハの転写の図である。
【図１２】ダイシングされた超薄型ウェハの転写の図である。
【図１３】ダイシングされた超薄型ウェハの転写の図である。
【図１４】ディスクリート部品のピックアンドプレースアセンブリの図である。
【図１５】超薄型又は超小型又はその両方であるディスクリート部品を転写するためのレーザーアシスト非接触法の図である。
【図１６】図２のハンドルアセンブリを使用したディスクリート部品のパッケージングプロセスの一例を示す概略図であって、超小型及び超薄型の裸のディスクリート部品のアクティブ面は、デバイス基板から遠ざかる方向に面している。
【図１７】ディスクリート部品との取り付けの前のハンドル基板の概略側面図である。
【図１８】転写アセンブリ及びデバイス基板アセンブリの概略側面図である。
【図１９】図２のハンドルアセンブリを使用したディスクリート部品のパッケージングプロセスの別の例を示す概略図であって、超小型及び超薄型の裸のディスクリート部品のアクティブ面は、デバイス基板から遠ざかる方向に面している。
【図２０】ディスクリート部品との取り付けの前のハンドル基板の概略側面図である。
【図２１】複数のハンドル基板アセンブリの概略側面図である。
【図２２】図３のハンドルアセンブリを使用したディスクリート部品のパッケージングプロセスの一例を示す概略図であって、超小型及び超薄型の裸のディスクリート部品のアクティブ面は、デバイス基板に面している。
【図２３】転写アセンブリ及びデバイス基板アセンブリの概略側面図である。
【図２４】ディスクリート部品との取り付けの前のハンドル基板の概略側面図である。
【図２５】図４のハンドルアセンブリを使用したディスクリート部品のパッケージングプロセスの一例を示す概略図であって、超薄型の裸のディスクリート部品のアクティブ面は、デバイス基板に面している。
【図２６】転写アセンブリ及びデバイス基板アセンブリの概略側面図である。
【図２７】プロセスのフロー図である。
【図２８】プロセスのフロー図である。
【図２９】プロセスのフロー図である。
【図３０】プロセスのフロー図である。
【図３１】図２５のディスクリート部品のパッケージングプロセスで使用するためのプロセスの一例を示す概略図である。
【図３２】プロセスのフロー図である。
【発明を実施するための形態】
【０１２０】
本明細書では、とりわけ、可撓性が高く、及び／又は微小な（例えば、知覚できない）ディスクリート部品をパッケージングする新しい方法を記載する。例えば、ディスクリート部品は、集積回路を含む半導体ダイであってもよい。このような可撓性があり知覚できないディスクリート部品は、超薄型及び／又は超小型であり、広範囲の用途に有益である可撓性及び低コストを提供するが、また、現時点では、例えばピックアンドプレース装置などの従来のパッケージング技術には適合できない。とりわけ、本明細書で記載する方法及び製品は、従来のピックアンドプレース装置と組み合わせてこのような超薄型及び／又は超小型ディスクリート部品を取り扱うように最適化されている。その点で、これらの方法及び製品は、結果として、従来のディスクリート部品及びピックアンドプレース装置で可能な速度よりも高いパッケージング速度を支持しながら、電子製品の製造コストを低減することができる。
【０１２１】
ディスクリート部品は一連のプロセスステップに従ってパッケージングされ、各プロセスステップは１つ以上の可能なアプローチを有する。これらのアプローチは、超小型又は超薄型ディスクリート部品をパッケージングする様々なプロセスを得るために、ミックスアンドマッチスキームと組み合わせることができる。これらのプロセスの幾つかでは、ディスクリート部品は、結果として得られるアセンブリが標準的な電子パッケージング装置、例えばピックアンドプレース型のダイボンダー又は他のチップアセンブリ装置に適合できるように、ハンドル基板に一時的に取り付けられる。これらのプロセスの幾つかでは、標準的な電子パッケージング装置に適合できないディスクリート部品を転写するために、レーザーアシスト非接触転写法が使用される。とりわけ、本明細書で記載する方法及び製品は、比較的単純で、安価で、効果的で、現在のシステムに適合可能であり得る。その点で、これらの方法及び製品は、新しい市場を開拓し、低コストの電子デバイスを含む技術に対して現在の市場を拡大するであろう。
【０１２２】
本明細書に記載されたプロセスは、超小型又は超薄型又はその両方であるディスクリート部品、例えば、標準的な集積回路パッケージング装置又はアプローチに対して薄すぎるか又は小さすぎるか又はその両方であるディスクリート部品のパッケージングを可能にすることができる。ディスクリート部品は、例えば、５０μｍ以下、４０μｍ以下、３０μｍ以下、２５μｍ以下、２０μｍ以下、１０μｍ以下、及び５μｍ以下の最大厚さを有して超薄型に、例えば、３００μｍ／辺以下、２５０μｍ／辺、２００μｍ／辺、１５０μｍ／辺及び１００μｍ／辺の最大長さ又は幅寸法を有して超小型に、又は超薄型及び超小型の両方に形成される。このように、ディスクリート部品の寸法は、ディスクリート部品又は同様のサイズのディスクリート部品のパッケージングを完全に不可能にするとは言わないまでも、例えば機械的ピックアンドプレースシステムなどの現在の大規模な集積回路パッケージング技術を、（例えば、物理的制限、高価なコスト、非効率性、及び／又は生産速度の低さにより）無効にする。
【０１２３】
図１Ａを参照すると、本明細書に記載された１つ以上のプロセスを使用して、電子デバイス内にパッケージングするために、超薄型、極小型、又はその両方であるディスクリート部品１０をデバイス基板１２上に配置することができる。デバイス基板１２は、集積回路パッケージングに適合できる基板、例えばプリント回路基板、プラスチックケーシング、セラミック基板、フレキシブル回路、又は他のデバイス基板などとすることができる。ディスクリート部品１０は、例えば（以下で議論される）硬化可能な導電性又は非導電性接着剤などの取り付け要素１４を介して、デバイス基板１２に機械的に接合され、電気的に接続され、又はその両方を行うことができる。
【０１２４】
ディスクリート部品１０は、その上に１つ以上の集積回路デバイスが形成されたアクティブ面１０２を含む。幾つかの例では、アクティブ面１０２は、パッシベーション層（図示せず）を含むことができる。図１Ａの例では、ディスクリート部品１０は、ディスクリート部品１０のアクティブ面１０２がデバイス基板１２から離れる向きになるように、デバイス基板１２上に配置される（本明細書では「フェイスアップ」位置と呼ぶことがある）。デバイス基板１２上にフェイスアップ位置で配置される場合、ディスクリート部品１０は、ワイヤボンディング、テープ自動ボンディング（ＴＡＢ）、スクリーン印刷、直接描画（ｄｉｒｅｃｔ  ｗｒｉｔｅ）、又は他の方法などのアプローチを使用して、デバイス基板１２上の他の構成要素に電気的に接続することができる。ディスクリート部品の裏面は、共晶合金、はんだ、導電性又は非導電性エポキシなどの接着剤、ポリアミド、又は他の材料又は方法などのアプローチを使用して、デバイス基板に接合される。
【０１２５】
図１Ｂを参照すると、幾つかの例では、本明細書に記載されたプロセスの１つ以上を使用して、ディスクリート部品１０のアクティブ面１０２がデバイス基板１２に向かうように、ディスクリート部品１０をデバイス基板１２上に配置することができる（本明細書では「フェイスダウン」位置又は「フリップチップ」構成と呼ぶことがある）。フリップチップ構成でパッケージングする場合、ディスクリート部品は、導電性接着剤又ははんだ付けなどのフリップチップアセンブリ法を使用して、デバイス基板上の他の構成要素に電気的に接続することができる。
【０１２６】
図２及び３に示すように、幾つかの例では、ディスクリート部品１０及びハンドル基板１０８を含むハンドルアセンブリ１００は、ディスクリート部品１０をデバイス基板上に配置するように操作される。ディスクリート部品１０はアクティブ面１０２を含み、それは集積回路デバイスを含む。アクティブ面１０２はまた、パッシベーション層（図示せず）を含むことができる。ディスクリート部品１０は、ディスクリート部品１０に露出された第１面１０４と、ハンドル基板１０８に露出された第２面１０６とを有するハンドル解放層１０５への取り付けを介して、ハンドル基板１０８に解放可能に取り付けられる。ハンドル解放層１０５は、以下でより詳細に議論される。
【０１２７】
図２では、ディスクリート部品１０は、ハンドル基板１０８に面してアクティブ面１０２を配向させる。このような構成は、ディスクリート部品がデバイス基板上にフェイスアップ位置で配置され、このような接続に通常使用される手段及び材料、例えばワイヤボンディング、テープ自動ボンディング（ＴＡＢ）、スクリーン印刷、直接描画、又は他の方法などを用いてデバイス基板上の他の構成要素に電気的に接続されることが期待される場合に有利である。ディスクリート部品の裏面は、このような取り付けに通常使用される手段及び材料、例えば共晶合金、はんだ、導電性又は非導電性エポキシなどの接着剤、ポリアミド、又は他の適切な材料との接合及び方法などを用いてデバイス基板に接合される。
【０１２８】
以下に記載するように、一体化されたパッキング法は代替的に、代替のアクティブ面配向を有するディスクリート部品を製造することができる。例えば、図３に示すように、ハンドルアセンブリ１０１は、露出又はハンドル基板１０８から離れる向きに配向されたアクティブ面１０２を有するディスクリート部品１０を含むことができる。このような配向は、ディスクリート部品１０が、例えば図２４に示すようなデバイス基板上の導体などの構成要素にフリップチップアセンブリと呼ばれる方法を使用して電気的に接続されることが期待される場合に有利である。
【０１２９】
幾つかの実施形態では、ハンドル基板１０８、例えばブランクシリコンウェハ、ガラス、セラミック、又は他の無機又は有機物質は、ディスクリート部品１０を超えて延び、現在のピックアンドプレースシステムに適合できるようにサイズ調整及び構成される。場合によっては、１つ以上の回路は特大ハンドル基板上に配置され、個々のハンドルはそれぞれサイズに切断される。一般的に、ハンドル基板１０８は、３００μｍ／辺以上、好ましくは４００〜６００μｍ／辺の長さと、５０μｍを超える厚さ、例えば５０μｍよりも大きい、１００〜８００μｍの間の厚さとを有することができる。これらの場合、ピックアンドプレースシステムはディスクリート部品１０を効果的に転写することができないかもしれないが、ピックアンドプレースシステムは、ディスクリート部品１０が十分にサイズ調整及び構成されたハンドル基板に取り付けられている限り、ディスクリート部品１０を転写することができるであろう。それ自体は、しかしながら、ピックアンドプレースシステムの標準的な配備（ｄｅｐｌｏｙｍｅｎｔ）手段、例えば真空力が存在しないことにより、ディスクリート部品のみを解放することができず、むしろハンドル及びディスクリート部品のアセンブリを解放することになるだろう。しかしながら、他の利点の中でも、取り付け手段の特性、及び、特にディスクリート部品、ハンドル基板、及びデバイス基板の間のそれらの互いの相対関係は、ピックアンドプレースシステムがハンドル基板にわたる制御を保持している間ハンドル基板からディスクリート部品を解放してそれをデバイス基板に取り付けるように、選択可能かつカスタマイズ可能である。
【０１３０】
幾つかの実施形態では、ディスクリート部品３０はあるサイズを有することができるが、現在のパッケージング技術に適合するには薄すぎる状態のままである。これらの場合、図４に示すように、ハンドルアセンブリ１０３は、ディスクリート部品３０と同様の長さを有するハンドル基板３０８に取り付けられた超薄型ディスクリート部品３０を含むことができる。従って、ハンドルアセンブリ１０３は、ピックアンドプレースシステムに適合するのに十分なほど厚い。第２面３０６及び第１面３０４を含むハンドル解放層３０５の特性は、通常、図２及び図３を参照して説明したものと同様である。
【０１３１】
本明細書では、フェイスアップ又はフェイスダウン位置でデバイス基板上に超薄型、超小型又はその両方であるディスクリート部品を配置するために使用することができる幾つかのプロセスを説明する。本明細書で説明するプロセスは、複数の一般的なプロセスステップを含む一般的なフローに従っており、各プロセスステップは、１つ以上の異なるアプローチによって達成できる。本明細書で説明するプロセスは、一般的なプロセスステップ間の「ミックスアンドマッチ」アプローチと、一般的なプロセスステップのそれぞれに対するアプローチとによって確立される。本明細書で説明する幾つかのプロセスは、一般的なプロセスステップの全てを含む；幾つかのプロセスは、一般的なプロセスステップの全てよりも少なく含む。
【０１３２】
図５を参照すると、超薄型、超小型、又はその両方であるディスクリート部品をデバイス基板上に配置するための一般的なフロー（２００）は、以下の一般的なプロセスステップ：ウェハ処理（２０２）、ウェハ準備（２０４）、ウェハ転写（２０６）、部品転写（２０８）、部品相互接続（２１０）、及びハンドル除去（２１２）、を含む。これらの一般的なプロセスステップのそれぞれについてはここでは簡単に説明し、本明細書の後半でさらに詳細に説明する。幾つかの例では、プロセスステップは、図５に示す順番とは異なる順番で起こることができる。例えば、ウェハ準備２０４は、ウェハ転写２０６の後に起こることができる。幾つかの例では、プロセスステップの１つ以上は、複数のプロセスステップに分割することができ、それは、図５に示す順番とは異なる時点で起こることができる。例えば、ウェハ準備２０４は、ウェハ転写２０６の前に起こる第１のサブステップと、ウェハ転写２０６の後に起こる第２のサブステップとに分割することができる。
【０１３３】
ウェハ処理（２０２）は、その上に製造された多数のディスクリート部品を有するウェハを製造又は取得することを含む。本明細書では、ウェハ処理をディスクリート部品製造と呼ぶことがある。ディスクリート部品は、例えばバルクシリコン基板、シリコンオンインシュレータ基板、ゲルマニウム基板、ガリウムヒ素基板、サファイア基板などの半導体基板、又は別のタイプの半導体基板上において、例えば薄膜処理法などの半導体処理技術を使用して、ウェハ上に製造される。
【０１３４】
幾つかの例では、ウェハ上に製造されたディスクリート部品は、ディスクリート部品がフリップチップ構成と適合できるようにバンプ形成（ｂｕｍｐ）される。ディスクリート部品は、スタッドバンピング、無電解ニッケル−金メッキ、はんだボール、はんだペースト印刷、はんだ電気メッキ、又はその他のアプローチによってバンプ形成することができる。幾つかの例では、ディスクリート部品は、一般的なプロセスの後の時点でバンプ形成される。
【０１３５】
ウェハ準備（２０４）は、ウェハを薄くすること、ハンドル基板上にウェハを取り付けること、ダイシングテープ上にウェハを取り付けること、透明キャリア上にウェハを取り付けること、ウェハを個々のディスクリート部品にダイシングすることなどの態様、又はこれらの態様の任意の２つ以上の組み合わせを含む。透明キャリアは、キャリア解放層を介してディスクリート部品が取り付けられ、紫外、可視、又は代わりに赤外電磁スペクトルの少なくとも幾つかの波長に対して少なくとも部分的に透明である、例えばガラス又は透明ポリマーなどの材料である。本明細書で説明する幾つかのプロセスでは、ハンドル基板は使用されない。
【０１３６】
ウェハ転写（２０６）は、ダイシングされたウェハを透明キャリアに転写すること、又はワッフルパック、ゲルパックなどのダイキャリア、又は別のタイプのダイキャリアにおいてダイシングされたウェハを再パッケージングすることを含む。本明細書で説明する幾つかのプロセスでは、ウェハ転写プロセスステップは行われない。
【０１３７】
部品転写（２０８）は、個々のディスクリート部品をデバイス基板上の目標位置の上に転写することを含む。部品転写は、ピックアンドプレースアプローチ、レーザーアシスト非接触転写法、別の転写法、又は複数の転写法の組み合わせによって行うことができる。
【０１３８】
部品相互接続（２１０）は、例えば、ディスクリート部品がデバイス基板上の回路に電気的に接続されるように、ディスクリート部品をデバイス基板に接合することを含む。
【０１３９】
ハンドル除去（２１２）は、ハンドル基板を接合したディスクリート部品から解放することと、取り外されたハンドル基板をデバイス基板から除去することとを含む。ハンドル基板を使用しないプロセスでは、ハンドル除去プロセスステップは行われない。
【０１４０】
図５に示す一般的なプロセスステップの各々は、１つ以上の態様を有することができ、そのうちの１つ以上は、本明細書で説明する特定の各プロセスに対して行うことができる。
【０１４１】
［ウェハ準備］
ウェハ準備プロセスステップでは、ウェハを薄くし、ダイシングして、所望のサイズ及び厚さを有するディスクリート部品を得る。本明細書に記載のプロセスの幾つかでは、ウェハ準備は、ウェハをハンドル基板上に取り付けることを含むことができる。幾つかの例では、ウェハ準備プロセスステップは、（後述する）ウェハ転写プロセスステップの前に起こり得る。幾つかの例では、ウェハ準備プロセスステップは、ウェハ転写プロセスステップの後に起こり得る。幾つかの例では、ウェハ準備プロセスステップは複数のサブステップを含むことができ、その１つ以上は、ウェハ転写プロセスステップの前に起こることがあり、またその１つ以上は、ウェハ転写プロセスステップの後に起こることがある。
【０１４２】
ウェハ準備は、ウェハの薄化を含むことができる。図６Ａ及び図６Ｂを参照すると、多数のディスクリート部品１０を有するウェハ３００が所望の厚さに薄くされる。機械的研削、化学機械平坦化（ＣＭＰ）、ウェットエッチング、大気下流プラズマエッチング（ＡＤＰ）、反応性イオンエッチング（ＲＩＥ）、ドライケミカルエッチング（ＤＣＥ）、気相エッチング（ＶＰＥ）、又はそれらの任意の組み合わせ、例えば機械的研削及びそれに続く化学機械研磨など、などの様々な半導体処理技術の何れかによって、ウェハ３００を薄くすることができる（ウェハ３００の厚さを減少させることを意味する）。薄化前のウェハ３００の最初の厚さは、約０．１ｍｍと約１ｍｍの間、例えば約０．２ｍｍと約０．８ｍｍの間、例えば約０．２ｍｍ、約０．３ｍｍ、約０．４ｍｍ、約０．５ｍｍ、約０．６ｍｍ、約０．７ｍｍ、約０．８ｍｍ、又は別の厚さであり得、約５０μｍ以下、約４０μｍ以下、約３０μｍ以下、約２０μｍ以下、約１０μｍ以下、約５μｍ以下の厚さ、又は別の厚さまで薄くすることができる。
【０１４３】
幾つかの例では、ウェハ３００は、裏面研削などの機械的研削技術を用いて、約５０μｍの厚さまで薄くすることができる。しかしながら、一般に、ウェハの厚さが減少するにつれて、ウェハ３００は、薄いウェハの脆弱性により、機械的研削による損傷の影響を受けやすくなる。ウェハを損傷する危険性を低減するために、非接触材料除去プロセスを使用して、従来の機械的研削プロセスによって達成可能な厚さを超えてウェハ厚さを減少させることができる。例えば、２５μｍ以下のウェハ厚さを達成するために、反応性イオンエッチング（ＲＩＥ）、気相エッチング、又は他の適切なプロセスなどの非接触材料除去プロセスを使用して、薄いウェハを製造することができる。
【０１４４】
幾つかの例では、約５０μｍの厚さまでのウェハの薄化は、機械的な裏面研削及びそれに続く研磨によって達成することができる。薄化プロセスの間、ウェハは、より厚いウェハ（例えば、３Ｍウェハサポートシステム（登録商標））などの支持基板３０２に一時的に接合される。裏面研削及び研磨プロセスでは、その上に集積回路が形成されたウェハ３００の上面上のアクティブ層３１０は、支持基板３０２に向かって下向きになる。ウェハ薄化に続いて、薄くされたウェハは支持基板３０４から除去される。
【０１４５】
図７を参照すると、ウェハ準備は、ウェハハンドルアセンブリ４００を形成するために薄化されたウェハ３００をハンドル基板１０８上に取り付けることを含むことができる。薄化されたウェハ３００は、（図７に示すような）フェイスアップ構成又はフェイスダウン構成で、ハンドル基板上に取り付けることができる。ハンドル基板１０８は、例えば、ブランクシリコンウェハ、ガラス、セラミック、又は別の無機又は有機物質であり得る。ハンドル基板は、ピックアンドプレースシステムのような標準的な集積回路処理技術に適合できるようにサイズ調整することができる。例えば、ハンドル基板１０８は、約５０μｍよりも大きい厚さ、例えば約１００μｍと約８００μｍの間、例えば約１００μｍ、約１５０μｍ、約２００μｍ、約２５０μｍ、約３００μｍ、約３５０μｍ、約４００μｍ、約４５０μｍ、約５００μｍ、約５５０μｍ、約６００μｍ、約６５０μｍ、約７００μｍ、約７５０μｍ、約８００μｍなどの厚さ、又は別の厚さなど、を有することができる。  
【０１４６】
薄化されたウェハ３００は、ハンドル解放層１０５への取り付けを介してハンドル基板１０８上に解放可能に取り付けることができる。ハンドル解放層は、ウェハ３００とハンドル基板１０８との間の接着を提供し、それは、紫外線（ＵＶ）光、高温、正常又はせん断機械力、又は別の刺激、又はそれらの任意の２つ以上の組み合わせなどの刺激を加えることにより解放され得る。
【０１４７】
幾つかの例では、ハンドル解放層１０５は、複数のサブ層（例えば、第１層及び第２層）の複合体で形成された両面ハンドル解放層である。両面ハンドル解放層１０５及び１つ以上のサブ層（存在する場合）は、１つ以上の表面（例えば内部表面又は外部表面など）を含むことができる。両面ハンドル解放層１０５は、ディスクリート部品１０に露出した第１面１０４と、ハンドル基板１０８に露出した第２面１０６とを含む。幾つかの例では、ハンドル解放層１０５は、ウェハのダイシング又は薄化のためのウェハ取り付けに適合できると知られている両面熱又はＵＶ剥離（ｒｅｌｅａｓｅ）テープである。そのようなテープでは、第２面１０６は感圧接着剤を含み、第１面１０４はＵＶ剥離材料又は熱剥離材料を含むことができる。半導体材料と適合できる例示的な剥離材料は既知であり、所望の接着特性に基づいて選択可能である。
【０１４８】
幾つかの例では、ハンドル解放層１０５は、第１面１０４及び第２面１０６が同じ材料であるような単層である。このような材料には、例えば、Ｖａｌｔｅｃｈ社のＶａｌｔｒｏｎ（登録商標）Ｈｅａｔ  Ｒｅｌｅａｓｅ  Ｅｐｏｘｙ  Ｓｙｓｔｅｍ又はＬｏｇｉｔｅｃｈ社のＯＣＯＮ−１９６  Ｔｈｉｎ  Ｆｉｌｍ  Ｂｏｎｄｉｎｇ  Ｗａｘなどの一時的なウェハ接合用のスピンオン式（ｓｐｉｎ−ｏｎ）熱剥離材料が含まれ得る。熱剥離材料の他の例には、Ｄｙｎａｔｅｘ社のＷａｆｅｒＧｒｉｐ接着フィルムなどのエチレンビニルアセテート（ＥＶＡ）コポリマーフィルムが含まれる。他の例示的な材料には、ＵＶ光エネルギーに曝されると容易にそれらの化学構造を変化させる光官能基を有するポリマーなどのＵＶ剥離接着剤が含まれる。単層ハンドル解放層１０５に対する材料の他の例には、刺激の影響下で中間の液相を通過することなく固体状態から直接気相への転移を受ける昇華材料が含まれる。
【０１４９】
一般に、ハンドル解放層１０５は、加えられた刺激に機械的に応答する材料で形成される。幾つかの例では、ハンドル解放層は、刺激に応答して機械的変化を受ける。例えば、ハンドル解放層は、刺激の印加によって引き起こされる表面形態の変化の結果として接着力を失う可能性がある。例示的なハンドル解放層は、熱、紫外光、又は別のタイプの刺激に応答して、滑らかで接着力の高い接着剤から粗くて接着力の低い接着剤へと移行する材料で形成することができる。幾つかの例では、ハンドル解放層は、刺激に応答して相転移を受け、状態の物理的変化の結果として接着力を失う。転移は、固相から液相（融解）又は固相から気相（昇華）であり得る。幾つかの例では、ハンドル解放層は、刺激に応答して化学的変化を受け、その化学構造又は組成の変化の結果として接着力を失う。幾つかの材料は、熱分解（ｔｈｅｒｍａｌ  ｄｅｃｏｍｐｏｓｉｔｉｏｎ）、又は熱による化学分解である熱分解（ｔｈｅｒｍｏｌｙｓｉｓ）を受ける。幾つかの材料は、光の吸収によって引き起こされる分解である光分解を受ける。
【０１５０】
幾つかの例では、ハンドル解放層１０５とウェハ３００との間、及びハンドル解放層１０５とハンドル基板１０８との間の接合強度は、例えば、ウェハ３００が第１面１０４に取り付けられた場合にその取り付けの接合強度が第２面１０６とハンドル基板１０８との間の接合強度よりも弱いように、それぞれ選択される。ウェハ３００と第１面１０４との間の接合強度はまた、ディスクリート部品１０と後述するデバイス基板との間の接合強度よりも弱くなるように選択され得る。例えば、場合によっては、ハンドル解放層１０５は、ディスクリート部品１０と後述するデバイス基板とを接合するのに必要な温度よりも低い融解温度を有する材料であってもよい。例には、ワックス又は同様の材料が含まれる。
【０１５１】
他の例では、ハンドル解放層１０５は、第１面１０４の接着機構が第２面１０６の取り付け機構に対して独立して制御可能であるように選択される。この準備は、ウェハ３００（又は個々のディスクリート部品１０）が、ハンドル解放層１０５をハンドル基板１０８から解放する必要性なしにハンドル基板１０８から選択的に解放可能であること、を保証する手助けをする。
【０１５２】
他の場合には、例えば、ハンドル解放層１０５は、代替的又は追加的に、感圧接着剤層及び熱剥離接着剤層を含む両面（ｄｏｕｂｌｅ  ｃｏａｔｅｄ）熱剥離テープ（例えばＮｉｔｔｏ（登録商標）によるＲＥＶＡＬＰＨＡ（登録商標）両面熱剥離テープなど）を含むことができる。場合によっては、第１面１０４は熱剥離接着剤層を含むことができ、第２面１０６は感圧接着剤を含むことができる。少なくとも熱エネルギーが加えられると、ウェハ３００（又は個々の超薄型又は超小型ディスクリート部品１０）とハンドル解放層１０５との間の接合強度は、ハンドル解放層１０５とハンドル基板１０８との間の接合強度と比較して、弱くなることがある。このようにして、ハンドル基板から離れる方向にウェハ３００（又は個々の超薄型又は超小型ディスクリート部品１０）に加えられる力、例えばハンドル基板１０８から離れる方向への引っ張り力及び／又はせん断力により、ハンドル解放層１０５を除去することなくウェハ３００又は個々の超薄型又は超小型ディスクリート部品１０をハンドル基板１０８から自由に除去することができ、ハンドル解放層１０５はハンドル基板１０８に取り付けられた状態のままである。
【０１５３】
ディスクリート部品１０とハンドル基板１０８との間の取り付け手段は、一般に接着テープとして記載されているが、他の準備も可能であるだろう。例えば、この取り付けを一時的に形成するために、真空又は静電力を使用することができる。ハンドル解放層１０５の場合と同様に、取り付け手段及び接合強度などの特徴は、ディスクリート部品と基板との間の接合強度が、ディスクリート部品が基板に接合されている場合のディスクリート部品とハンドルとの間の接合強度よりも大きくなるように選択され得る。
【０１５４】
場合によっては、ハンドル解放層１０５を比較的薄くなるように、例えば、２０μｍ未満、好ましくは１０μｍ未満、場合によっては５μｍ未満の厚さを有するように準備することが望ましい。薄いハンドル解放層を使用することにより、特定の有利なチップダイシング法の使用が可能になり、ダイシング及び基板への転写後のチップ品質が改善される。より厚いハンドル解放層の使用は、ダイシングプロセス中のダイのチッピング又は割れに寄与し得る。
【０１５５】
図８Ａ及び８Ｂを参照すると、ウェハ準備は、ウェハハンドルアセンブリ４００をハンドルアセンブリ５００にダイシングすること（場合によってはウェハの個片化と呼ばれる）、又はハンドル基板を有さないウェハをディスクリート部品にダイシングすることを含むことができる。ウェハハンドルアセンブリは、ハンドル基板に取り付けられたウェハである。ハンドルアセンブリは、ハンドル基板の一部に取り付けられた個々のディスクリート部品である。ウェハハンドルアセンブリは、ドライエッチング又はウェットエッチング、プラズマダイシング、（図８Ａに示すような）機械的切断、レーザーアブレーション、（図８Ｂに示すような）ステルスダイシング、又は別のダイシング技術によって、完全に又は部分的にダイシングすることができる。幾つかの例では、ウェハハンドルアセンブリ４００の前面（例えば、ウェハが配置されている側）からダイシングツールをウェハハンドルアセンブリ４００に近づけることによって、ウェハハンドルアセンブリ４００をダイシングすることができる。図８Ａの例では、ウェハハンドルアセンブリ４００は、ブレード５０２を用いた機械的切断によって直接、部分的にダイシングされる。幾つかの例では、ウェハハンドルアセンブリ４００の後面（例えば、ハンドル基板１０８が配置されている側）からダイシングツールをウェハハンドルアセンブリ４００に近づけることによって、ウェハハンドルアセンブリ４００をダイシングすることができる。図８Ｂの例では、ウェハハンドルアセンブリ４００は、ウェハハンドルアセンブリ４００の裏面に入射するレーザービーム５０４を用いたレーザーマイクロマシニング（場合によってはレーザーステルスダイシングと呼ばれる）によって間接的にダイシングされる。幾つかの例では、機械的切断及びレーザーステルスダイシングは、ウェハハンドルアセンブリ４００を完全にダイシングするために連続的に使用される。
【０１５６】
幾つかの例では、（例えば、図８Ａ及び８Ｂに示すように、）薄くされたウェハ及びハンドル基板を含むウェハハンドルアセンブリ４００をダイシングすることができる。幾つかの例では、薄くされたウェハは、ダイシングの間ハンドル基板に取り付けられていない。
【０１５７】
幾つかの例では（例えば、図８Ａ及び８Ｂに示すように）、ウェハハンドルアセンブリ４００又はウェハをダイシング用のダイシングテープ５０６に接着させることができる。ダイシングテープ５０６は、ポリ塩化ビニル（ＰＶＣ）、ポリオレフィン、ポリエチレン、又は別の材料のバッキング材料、及びウェハハンドルアセンブリ又はウェハが接着される接着面を有することができる。
【０１５８】
幾つかの例（図示せず）では、ウェハダイシングの前に（後述する）ウェハ転写が起こることがある。例えば、ウェハハンドルアセンブリ又はウェハを透明キャリアに取り付けることができ、取り付けられたウェハハンドルアセンブリ又はウェハをダイシングする。透明キャリアは、紫外、可視又は赤外電磁スペクトルの少なくとも幾つかの波長に対して少なくとも部分的に透明であるガラス又は透明ポリマーなどの材料で形成することができる。透明キャリアは、国際公開第２０１２／０３３１４７号に記載されているように、その表面上に配置された動的解放層（ＤＲＬ）の層を有することができ、国際公開第２０１２／０３３１４７号の内容は、参照によりその全体が本明細書に組み込まれる。
【０１５９】
幾つかの例では、ウェハ転写プロセスステップの前にウェハを部分的にダイシングし、ウェハ転写プロセスステップの後にダイシングを完了することができる（後述する）。
【０１６０】
［ウェハ転写］
ウェハ転写プロセスステップでは、部分的又は完全にダイシングされたハンドルアセンブリ又はダイシングされていないウェハ又はウェハハンドルアセンブリを、ダイシングテープから、透明キャリア又はワッフルパック、ゲルパック、又は別のタイプのキャリアなどのダイキャリアに転写する。様々なアプローチをウェハ転写に使用することができ、場合によってはダイシングプロセスと組み合わせて使用することができる。
【０１６１】
透明キャリア６００は、紫外、可視又は赤外電磁スペクトルの少なくとも幾つかの波長に対して少なくとも部分的に透明である、例えばガラス又は透明ポリマーなどの透明材料で形成することができる。透明キャリアは、その表面上に配置された動的解放層（ＤＲＬ）６０４、接着層（図示せず）、又はその両方の層を含むキャリア解放層を有することができる。
【０１６２】
図９を参照すると、ウェハ転写アプローチ５０１では、ダイシングされたハンドルアセンブリ５００又はディスクリート部品が、ダイシングテープ５０６から透明キャリア６００又はダイキャリア上に転写される。ダイシングされたハンドルアセンブリ５００又はディスクリート部品は、例えば真空チャック６０２によって提供される吸引を使用して、ダイシングテープ５０６から除去される。透明キャリア６００又はダイキャリアを、真空チャック６０２上に吸引されたダイシングされたハンドルアセンブリ５００又はダイシングされていないウェハ又はウェハハンドルアセンブリと接触させる。吸引力が除去され、ハンドルアセンブリ５００又はダイシングされていないウェハ又はウェハハンドルアセンブリが透明キャリア６００又はダイキャリア上に転写される。
【０１６３】
図１０を参照すると、ウェハ転写アプローチ３２０では、ダイシングされたハンドルアセンブリ５００又はディスクリート部品が、ダイシングテープ５０６から透明キャリア６００又はダイキャリア上に転写される。ウェハ又はウェハハンドルアセンブリはダイシングテープに接着され、ハンドルアセンブリ５００又はディスクリート部品にダイシングされる。ダイシングテープ５０６は、熱又は光などの刺激に応答して接着力の低下を受ける材料で形成される。例えば、ダイシングテープ５０６は、ＵＶ光に曝されたときに接着力の低下を受ける紫外線（ＵＶ）剥離接着剤であってもよい。ＵＶダイシングテープは紫外光５０８に曝され、ダイシングされたハンドルアセンブリ又はディスクリート部品との間の接着力が弱まる。真空チャック５１０は、熱又は光などの刺激に応答して接着力の低下を受ける材料５１２で覆われる。例えば、真空チャック５１０を、熱剥離テープ５１２（例えば、Ｎｉｔｔｏ（登録商標）によるＲＥＶＡＬＰＨＡ（登録商標）両面熱剥離テープなど）で覆うことができ、熱剥離テープ５１２を定位置に保持するために真空が引き出される。ダイシングされたハンドルアセンブリ５００又はディスクリート部品は、テープで覆われた真空チャック５１０との接触によってＵＶダイシングテープ５０６から除去される。幾つかの例では、熱剥離テープ５１２は、事前に露光したＵＶダイシングテープ５０６とダイシングされたハンドルアセンブリ５００又はディスクリート部品との間の弱まった接着力よりも大きい接着力で、ダイシングされたハンドルアセンブリ５００又はディスクリート部品に接着しているため、ダイシングされたハンドルアセンブリ５００又はディスクリート部品がダイシングテープ５０６から除去される。ダイシングテープ５０６は剥がされ、熱剥離テープ５１２に接着したハンドルアセンブリ５００又はディスクリート部品が残る。
【０１６４】
その上に配置された動的解放層を有する透明キャリア６００を、真空チャック５１０上の熱剥離テープ５１２に接着されたダイシングされたハンドルアセンブリ５００又はディスクリート部品と接触させる。例えば、透明キャリア６００は、ダイシングされたハンドルアセンブリ５００又はディスクリート部品の上部に配置され、強い接触のために重みをかけることができる。正圧を真空チャック５１０に加えて、熱剥離テープ５１２をチャック５１０から離れる方向に押すことで、ダイシングされたハンドルアセンブリ又はディスクリート部品を透明キャリア６００の動的解放層にさらに押し付けることができる。
【０１６５】
透明キャリア６００、ダイシングされたハンドルアセンブリ５００又はディスクリート部品、及び熱剥離テープ５１２を含むスタックは、真空チャック５１０から除去され、熱剥離テープがその接着力の一部又は全部を失う温度（熱剥離テープの特性温度と呼ばれる）に加熱される。その後、熱剥離テープ５１２が剥がされ、透明キャリア６００上にダイシングされたハンドルアセンブリ５００又はディスクリート部品が残る。
【０１６６】
熱剥離テープの特性温度が、ハンドルアセンブリのハンドル解放層１０５を融解させ、流動させ又は劣化させる温度よりも低い限り、ウェハ転写アプローチ３２０を使用することができる。例えば、平坦な真空チャック及び動的解放層の平坦面を設けることによって、又はより良く接触させるために真空チャックから正圧を提供することによって、ディスクリート部品又はハンドルアセンブリと透明キャリア上の動的解放層との間の均一な接触を提供することによって、損失を緩和することもできる。場合によっては、熱剥離テープを除去する際に熱剥離テープをまっすぐに持ち上げることによって、透明キャリア上にディスクリート部品又はハンドルアセンブリを配置する精度を高めることができる。
【０１６７】
図１１を参照すると、ウェハ転写アプローチ３７０において、ウェハ３００又はウェハハンドルアセンブリは、制御可能な接着力を有する材料３７４を介して透明キャリア６００に接着される。例えば、透明キャリア６００は、動的解放層及びＵＶ又は熱剥離接着剤の両方を含むことができ、又はＵＶ又は熱剥離接着剤のみを含むことができる。ウェハ３００又はウェハハンドルアセンブリは、透明キャリア６００上で直接ダイシングされる（３７２）。制御可能な接着力を有する材料３７４は、ダイシングの間ウェハ３００又はウェハハンドルアセンブリを透明キャリア６００にしっかりと取り付けることを可能にするのに十分なほど強い接着力を有する。
【０１６８】
ダイシングが完了した後、制御可能な接着力を有する材料３７４は、熱又は紫外光などの刺激（３７６）に曝され、材料３７４の接着力の低下をもたらす。露光後の材料３７４の接着レベルは、露光強度（例えば紫外光の強度又は温度など）、露光時間、又は他の刺激パラメータなどの刺激のパラメータを制御することによって制御することができる。例えば、材料３７４の接着力は、後述するレーザーアシスト非接触転写法８００に適合するレベルまで低下され得る。
【０１６９】
ウェハ転写アプローチ３５０は、（後述する）部品転写プロセスを排除することで、プロセスフローを単純化する。さらに、部品転写プロセスなしでは、部品転写中にディスクリート部品又はハンドルアセンブリが失われる可能性がないので、ウェハ転写アプローチ３５０を使用してプロセス歩留まりを改善することができる。
【０１７０】
図１２を参照すると、ウェハ転写アプローチ５５０では、例えば（図示の）部分的ブレードダイシング、レーザーダイシング、ウェットエッチング、又は別のアプローチを使用して、ウェハ又はウェハハンドルアセンブリ４００を部分的にダイシングする（５５２）。部分的ダイシングは、ウェハ又はウェハハンドルアセンブリ４００上のディスクリート部品間の（場合によってはストリートと呼ばれる）スペースからパッシベーション層及び金属を除去し、各ダイシングストリートの底部に、少量の材料（例えば、約２０μｍ未満、例えば約５μｍ、約１０μｍ、約１５μｍ、約２０μｍ、又は別の量）を残す。部分的ダイシングは、プラズマダイシングなどの後続の非接触ダイシングを容易にする。
【０１７１】
部分的にダイシングされたウェハ又はウェハハンドルアセンブリは、例えば真空チャックを用いて、その上に配置された動的解放層を有する透明なキャリア６００に転写される（５５４）。ダイシングは、プラズマダイシング又はウェットエッチングなどの非接触アプローチ（５５６）を用いて、透明キャリア６００上で完了する。図１２の例では、ウェハハンドルアセンブリ４００は、ダイシングテープ上で部分的にダイシングされ、その後、透明キャリア上で完全にダイシングされる；幾つかの例では、ウェハハンドルアセンブリ４００は、透明キャリア６００に取り付けられた状態で部分的にダイシングされ、続いて非接触アプローチを用いて完全にダイシングされる。場合によっては、ウェハ転写アプローチ５５０は、ウェハハンドルアセンブリ又は他の厚い部品よりも、ウェハのダイシング及び転写に対してより効率的であり得る。例えば、ウェハ転写アプローチ５５０は、後述するレーザー対応（ｅｎａｂｌｅｄ）パッケージングプロセス１５０とともに使用されてもよい。
【０１７２】
図１３を参照すると、ウェハ転写アプローチ５７０において、ウェハ又はウェハハンドルアセンブリ４００は、ダイシングテープ上で完全にダイシングされる。例えば、ウェハ又はウェハハンドルアセンブリ４００がダイシングブレードを用いて部分的にダイシングされ（５７２）、続いてステルスダイシングアプローチを用いて完全にダイシングされる（５７４）、２段階ダイシングプロセスを使用することができる。ダイシングされたディスクリート部品又はハンドルアセンブリは、熱剥離テープ（例えば、Ｒｅｖａｌｐｈａ）で覆われた真空チャックに転写され（５７６）、ウェハ転写アプローチ３２０について上述したように透明キャリア６００に解放される（５７８）。
【０１７３】
透明キャリアは、動的解放層に加えて、又はその代わりに、制御可能な接着力を有する材料５８０を含む。ダイシングされたディスクリート部品が透明キャリアに接着されると、制御可能な接着力を有する材料５８０は、ウェハ転写アプローチ３７０について上述したように刺激に曝され（５８２）、材料５８０の接着力を、後述するレーザーアシスト非接触転写法８００に適合するレベルまで低下させる。
【０１７４】
ウェハ転写アプローチ５７０は、ディスクリート部品又はハンドルアセンブリの損失をより少なくすることができ、材料５８０の接着レベルの制御を介してレーザーアシスト非接触転写法８００を精密に制御することができる。
【０１７５】
ウェハ転写アプローチでは、ハンドルアセンブリ又はディスクリート部品を透明キャリアに転写するために、ピックアンドプレースツールが使用される。このアプローチでは、ハンドルアセンブリ又はディスクリート部品を、所望の配置、例えば矩形アレイで透明キャリア上に再配置し、配置アルゴリズムの単純化を可能にする。このアプローチはまた、「良好な」ハンドルアセンブリ又はディスクリート部品のみを転写することを可能にするため、下流の収率を改善する。このウェハ転写アプローチは、ピックアンドプレース設備に適合するサイズを有するハンドルアセンブリ又はディスクリート部品に限定されることがあり、他のウェハ転写アプローチと比較して処理能力が低いことがある。このウェハ転写アプローチは、例えば個々のディスクリート部品が薄くされレーザー転写のために準備されるプロセスにおいて、プロトタイピングに有用であり得る。
【０１７６】
ここで説明した幾つかのプロセスは、ウェハ転写プロセスステップを含まない。例えば、ダイシングの前に透明キャリア上にウェハが取り付けられるプロセスは、ウェハ転写プロセスステップを含まない。
【０１７７】
［部品転写］
部品転写プロセスステップでは、個々のディスクリート部品が、デバイス基板上の目標位置の上に配置される。
【０１７８】
ディスクリート部品がデバイス基板上に配置される前に、デバイス基板又はディスクリート部品又はその両方に、ディスクリート部品とデバイス基板との間の接着、電気的接続、又はその両方などの取り付けを促進する取り付け要素を設けることができる。取り付け要素は、熱的に硬化可能であるか、紫外線（ＵＶ）光に曝されると硬化可能であるか、機械的圧力に曝されると硬化可能であるか、又は他の方法で硬化可能である材料など、加えられた刺激に応答して硬化可能な材料であり得る。取り付け要素は、導電性エポキシ、例えばペースト中に金属（例えば、銀）又は金属被覆粒子を含む導電性ペースト、はんだペースト、又は別の導電性材料などの導電性材料とすることができる。取り付け要素は、Ａｂｌｅｂｏｎｄ  ８００８ＮＣ（Ｈｅｎｋｅｌ  Ｅｌｅｃｔｒｏｎｉｃ  Ｍａｔｅｒｉａｌｓ、Ｉｒｖｉｎｅ、ＣＡ）などの非導電性材料とすることができる。取り付け要素は、異方性導電フィルム又は非導電性ダイアタッチフィルムなどのフィルムとすることができる。
【０１７９】
幾つかの例では、取り付け要素は、硬化されると一方向のみ又は全方向より少ない方向で導電性である異方性導電性材料とすることができる。例えば、取り付け要素は、Ａｂｌｅｓｔｉｋ  ＡＣＰ−３１２２（Ｈｅｎｋｅｌ  Ｅｌｅｃｔｒｏｎｉｃ  Ｍａｔｅｒｉａｌｓ、Ｉｒｖｉｎｅ、ＣＡ）などの異方性導電ペーストとすることができ、それは、ディスクリート部品とその下のデバイス基板との間の垂直方向では導電性であるが、デバイス基板の表面に平行な水平方向では導電性ではない。異方性導電取り付け要素は、ディスクリート部品が正確な位置合わせなしにデバイス基板上に転写され得るように、デバイス基板にわたって均一に配置することができる。
【０１８０】
図１４を参照すると、幾つかの例では、デバイス基板上へのディスクリート部品の転写は、ピックアンドプレースアプローチ７００によって達成される。ピックアンドプレースアプローチは、超薄型又は超小型ディスクリート部品を効果的に転写できないかもしれないが、ディスクリート部品がより大きい又はより厚いハンドル基板に取り付けられる場合に使用することができる（場合によっては、ハンドル基板上に取り付けられた個々のディスクリート部品をハンドルアセンブリと呼ぶことがある）。例えば、ピックアンドプレースアプローチは、一辺が少なくとも約３００μｍの長さを有するハンドルアセンブリ、一辺が１ミリメートル又は数ミリメートル又は数十ミリメートルの長さを有するハンドルアセンブリを転写するために使用することができる。ピックアンドプレースアプローチは、約５０μｍよりも大きい厚さ、例えば約１００μｍと約８００μｍの間の厚さを有するハンドルアセンブリを転写するために使用することができる。
【０１８１】
ピックアンドプレースアプローチ７００は、ハンドルアセンブリ５００をデバイス基板７０４上に転写するツール７０２を含む。ツール７０２は、例えばハンドルアセンブリ５００のハンドル基板１０８に吸引を加えることによって、ハンドルアセンブリ５００を持ち上げる。ツール７０２は、ハンドルアセンブリ５００をデバイス基板７０４上の取り付け面７０８の上に直接配置する。ツール７０２は次いで、ディスクリート部品１０がデバイス基板７０４上の取り付け面７０８と接触するまで、ハンドルアセンブリ５００をデバイス基板７０４に向かって、例えば矢印７１０で概ね示す方向に動かす。
【０１８２】
図１５を参照すると、幾つかの例では、部品転写は、場合によってはｔｍＳＬＡＤＴ（熱機械選択的レーザーアシストダイ転写）と呼ばれるレーザーアシスト非接触転写法８００によって達成される。ｔｍＳＬＡＤＴ法では、（図示の）ハンドルアセンブリ５００又はディスクリート部品は、例えば、上述したように接着層８０２によって、その上に配置された動的解放層（ＤＲＬ）６０４を有する透明キャリア６００に接着される。ＤＲＬ６０４及び接着剤層８０２の組み合わせは、場合によってはキャリア解放層と呼ばれる。動的解放層（ＤＲＬ）６０４には、レーザーからの光８０４が照射される。ＤＲＬ６０４は、レーザー光８０４からその上に入射するエネルギーを吸収して、加熱され部分的に蒸発し、結果としてブリスター８０６を形成する。ブリスター８０６は、ハンドルアセンブリ５００をデバイス基板７０４の取り付け面７０８に機械的に押す。ｔｍＳＬＡＤＴ法は、国際公開第２０１２／１４２１７７号に記載されており、その内容は、参照によりその全体が本明細書に組み込まれる。
【０１８３】
接着層８０２の接着力は、ｔｍＳＬＡＤＴプロセス８００において重要なパラメータである。ｔｍＳＬＡＤＴの間の力平衡は、膨張するブリスター８０６の加速度によって引き起こされる力Ｆｂ＝ｍａ（ａは、膨張するブリスター８０６の加速度である）；重力Ｆｇ＝ｍｇ（ｇは重力定数である）；及びハンドルアセンブリ５００又はディスクリート部品と接着層との間の接着力Ｆａを含む。
【０１８４】
ハンドルアセンブリ５００又はディスクリート部品がレーザー照射前にＤＲＬ６０４に取り付けられる場合、Ｆｂ（膨張するブリスターの力）はゼロであり、ＦｇはＦａ未満である（Ｆｇ＜Ｆａ）。転写が開始されると（例えば、レーザー照射が始まると）、膨張するブリスターの力と重力の合計が接着力を超え（Ｆｂ＋Ｆｇ＞Ｆａ）、ディスクリート部品が転写される。両方の条件を組み合わせると、Ｆｇ＜Ｆａ＜Ｆｇ＋Ｆｂとなり、接着力は転写前にハンドルアセンブリを定位置に保持するのに十分なほど大きく、転写の間にディスクリート部品又はハンドルアセンブリの取り外しを可能にするように慣性及び重力の組み合わせよりも小さくなければならないことを意味する。
【０１８５】
ディスクリート部品の質量は、Ｆｂ及びＦｇの両方において役割を果たし、これらの条件を超小型又は超薄型ディスクリート部品の転写に対して達成することを困難にする。さらに、転写プロセスの成功は一般に、転写を促進する力（Ｆｂ及びＦｇ）と転写に対向する力（Ｆａ）との差に比例する。
【０１８６】
ディスクリート部品又はハンドルアセンブリとＤＲＬ６０４との間の接着力は、例えば、重力によってディスクリート部品又はハンドルアセンブリが落下するのを防止するのに十分な程度低いレベルに維持することができる。しかしながら、ウェハ、ウェハハンドルアセンブリ、ディスクリート部品、又はハンドルアセンブリをダイシングテープから透明キャリア６００上に転写する間、ＤＲＬ６０４へのより大きな接着力が有用であり得る。従って、転写は、ダイシングテープとＤＲＬ６０４との接着力と、転写デバイス（例えば、真空チャック）の吸引力との間の均衡を含む。上述のウェハ転写アプローチは、ＤＲＬ６０４に対する様々なレベルの接着力で動作可能であり、ｔｍＳＬＡＤＴ転写を成功させるための柔軟性を提供する。
【０１８７】
幾つかの例では、部品転写は、ｔｍＳＬＡＤＴ及びピックアンドプレースアプローチの両方を含むことができる。例えば、ディスクリート部品は、ｔｍＳＬＡＤＴアプローチによってハンドル基板に転写されて、ハンドルアセンブリを形成することができ、ハンドルアセンブリは、ピックアンドプレースアプローチによってデバイス基板に転写することができる。反対に、ハンドルアセンブリを、ピックアンドプレースアプローチを使用して透明キャリアに転写し、次いで、ｔｍＳＬＡＤＴアプローチによってデバイス基板に転写することができる。
【０１８８】
ディスクリート部品は、例えばワイヤボンディング用途のために、（例えば図１Ａに示すように）ディスクリート部品のアクティブ面が上向きになるように、フェイスアップ配向でデバイス基板上に転写することができる。ディスクリート部品は、例えばフリップチップアセンブリのために、（例えば図１Ｂに示すように）ディスクリート部品のアクティブ面が下向きになるように、フェイスダウン配向でデバイス基板上に転写することができる。
【０１８９】
［部品相互接続］
部品相互接続プロセスステップでは、ディスクリート部品をデバイス基板に接合する（例えば、機械的に接合するか、又は電気的に接合するか、又はその両方である）。再び図１４を参照すると、デバイス基板上の取り付け面７０８は、ディスクリート部品とデバイス基板との間の接着、電気的接続、又はその両方などの取り付けを促進する取り付け要素を含む。取り付け要素は、熱的に硬化可能であるか、紫外光に曝されると硬化可能であるか、機械的圧力に曝されると硬化可能であるか、又は別のタイプの刺激に応答して硬化可能である材料など、加えられた刺激に応答して硬化可能な材料、又はそれらの任意の２つ以上の組み合わせであり得る。
【０１９０】
取り付け要素を硬化させるために、接合ツールは、高温、紫外光、機械的圧力、又は別の刺激、又はそれらの任意の２つ以上の組み合わせなどの刺激を取り付け要素に加える。接合ツールは、（図１４に示すように）ディスクリート部品を介して、デバイス基板を介して、又はその両方を介して刺激を加えることができる。幾つかの例では、接合ツールは、部品転写に対するピックアンドプレースアプローチでハンドルアセンブリをデバイス基板上に転写するツールと同じツールである。刺激は、取り付け要素を硬化するのに十分な時間の後に除去され、ディスクリート部品とデバイス基板との間に機械的接合、電気的接合、又はその両方を形成する。
【０１９１】
幾つかの例では、部品相互接続プロセスステップはワイヤボンディングを含むことができる。幾つかの例では、部品相互接続プロセスステップは、デバイス基板上にディスクリート部品をフェイスアップ構成で配置するステップと、基板及びディスクリート部品のアクティブ面上に導電性材料を印刷するステップとを含むことができる。
【０１９２】
［ハンドル除去］
ハンドル除去プロセスステップでは、ハンドル基板をディスクリート部品から取り外して除去し、デバイス基板に接合されたディスクリート部品のみを残す。ハンドル基板は、ハンドル解放層を介してディスクリート部品に取り付けられ、ハンドル解放層はディスクリート部品とハンドル基板との間の接着を提供し、それは、温度、紫外光、正常又はせん断機械力、又は別の刺激、又はそれらの任意の２つ以上の組み合わせなどの加えられた刺激に応答して解放され得る。
【０１９３】
ハンドル基板をディスクリート部品から取り外すために、解放ツールはハンドル解放層に、高温、紫外光、正常又はせん断機械力、又は別の刺激、又はそれらの任意の２つ以上の組み合わせなどの刺激を加える。解放ツールは、ディスクリート部品を介して、デバイス基板を介して、又はその両方を介して刺激を加えることができる。幾つかの例では、解放ツールは、取り付け要素に刺激を加える接合ツールと同じである。刺激は、ハンドル解放層を解放するのに十分な時間の後に除去される。ハンドル基板は、例えば吸引力、強制空気、解放ツールの作用、又は別の方法で除去される。
【０１９４】
幾つかの例では、ハンドル解放層及び取り付け要素は、同じ刺激に応答する。同時に取り付け要素を硬化させてハンドル解放層を解放させる単一の刺激を加えることができる。例えば、ハンドル解放層及び取り付け要素が同じ刺激に応答する場合、単一の解放ツールを使用して取り付け要素を硬化させ、ハンドル層を解放し、ハンドルを除去することができる。幾つかの例では、ハンドル解放層及び取り付け要素は、同時に又は連続して加えられる異なる刺激に応答する。
【０１９５】
ここで説明するプロセスの幾つかでは、ハンドル基板を使用しないため、ハンドル除去プロセスステップは行われない。
【０１９６】
上述のように、これらのステップを様々な組み合わせで組み合わせることにより、ディスクリート部品をデバイス基板上に配置するための様々なプロセスを行うことができる。５つの例示的なプロセスを表１に要約し、それぞれをここで説明する。
【０１９７】
【表１】
2020194980.tif 000003
【０１９８】
［ハンドルアシスト超小型チップアセンブリ］
ハンドルアシスト超小型チップアセンブリプロセスは、（側面寸法において）小さすぎるディスクリート部品のアセンブリを、ピックアンドプレースアプローチを用いて移動させることを可能にする。図１６に示すように、超小型及び超薄型ディスクリート部品をパッケージングするプロセス４１０は、一般に、ディスクリート部品製造（４１２）、ウェハ準備（４１４−４２２）、ディスクリート部品転写（４２４−４３０）、ディスクリート部品相互接続（４３０）、及びハンドル除去を含むことができる。プロセス４１０におけるディスクリート部品転写は、ハンドル基板上へのディスクリート部品転写（４２４）、ハンドル基板のダイシング（４２６）、取り付け場所の準備（４２８）、及びデバイス基板上へのディスクリート部品転写（４３０）を含む。
【０１９９】
一般に、多数のディスクリート部品を有するウェハは、半導体材料、例えばバルクシリコン基板又は層状シリコン−インシュレータ−シリコン基板上に、薄膜法などの既知の半導体技術を用いて製造することができる（４１２）。
【０２００】
プロセス４１０におけるウェハ準備は、既知の半導体技術を用いたウェハの部分的ダイシング（４０４）を含むことができる。例えば、ディスクリート部品は、ドライエッチング又はウェットエッチング、（図１６に示す）機械的切断、又はレーザーマイクロマシニングによって部分的に分離することができる。ウェハ表面は、マスキングフィルム及び／又はパッシベーション層を用いて損傷から保護することができる。例えば、フォトリソグラフィー又はステンシル／スクリーン印刷の方法を使用して、フォトレジスト、ポリマー、ＵＶ硬化性ポリイミド、ラミネートフィルム、又は別の適切な材料の層を塗布し、パターン化することができる。
【０２０１】
マスキングフィルムは、フォトレジストをウェハに塗布するなどして、既知の半導体技術及び材料に従って形成することができる。マスキングフィルム材料の厚さ及び組成は、ウェハ製造の下流の予想される処理ステップを考慮して選択される。例えば、マスキングフィルムの厚さ及び組成は、ストリートが開かれた後、マスキングフィルムが例えば（後述のような）エッチングプロセス（４２０）中に除去されるように選択される。
【０２０２】
ウェハストリート内の除去された材料の深さは、予想される取り付けプロセス及び組み立てられたディスクリート部品の所望の最終厚さに基づいて選択することができる。例えば、図２に示すようなハンドルアセンブリ１００を形成するために使用されるディスクリート部品フェイスアッププロセスでは、ウェハストリートの深さは、所望の最終ディスクリート部品厚さよりも小さく、好ましくは１μｍよりも大きく、最終ディスクリート部品厚さの１／２よりも小さい。ストリート幅は、例えば、ダイシング方法の精度（ａｃｃｕｒａｃｙ）及び正確さ（ｐｒｅｃｉｓｉｏｎ）の点から、ダイシングの方法に基づいて選択することができる。
【０２０３】
プロセス４１０におけるウェハ準備は、薄いウェハ、例えば５０μｍ以下、４０μｍ以下、３０μｍ以下、２０μｍ以下、１０μｍ以下、及び５μｍ以下の厚さを有する薄いウェハを形成すること（４１６−４１８）を含む。ウェハの厚さは、既知の半導体薄化技術、例えば機械的研削、化学機械平坦化（ＣＭＰ）、ウェットエッチング、大気下流プラズマエッチング（ＡＤＰ）、ドライケミカルエッチング（ＤＣＥ）、気相エッチング、又はそれらの任意の組合せ、例えば、機械的研削及びそれに続く化学機械的研磨、によって、所望の最終ディスクリート部品の寸法に基づいて減少又は薄化され得る。
【０２０４】
幾つかの例では、ウェハは、裏面研削などの機械的研削技術を用いて、約５０μｍの厚さまで薄くすることができる。しかしながら、一般に、ウェハの厚さが減少するにつれて、ウェハは、薄いウェハの脆弱性により、機械的研削による損傷の影響を受けやすくなる。ウェハを損傷する危険性を低減するために、非接触材料除去プロセスを使用して、従来の機械的研削プロセスによって達成可能な厚さを超えてウェハ厚さを減少させることができる。例えば、２０μｍ以下のウェハ厚さを達成するために、反応性イオンエッチング（ＲＩＥ）、気相エッチング、又は他の適切なプロセスなどの既知の非接触材料除去プロセスを使用して、薄いウェハを製造することができる。
【０２０５】
ウェハ薄化の前及びその間に、ウェハを仮ハンドリング基板に取り付けることができる（４１６−４１８）。仮ハンドリング基板は、ウェハに解放可能に接着し、ウェハを損傷することなく除去可能である。例えば、仮ハンドリング基板は、熱剥離テープ（例えば、ＮｉｔｔｏのＥＬＥＰ  Ｈｏｌｄｅｒ（登録商標）など）又は紫外線剥離テープなどの半導体テープを含むことができ、又は真空力、静電気力、又は薄いウェハを取り扱うのに適切な他の手段を用いてウェハに解放可能に接続するように構成されたウェハハンドリング取り付け具を含むことができる。熱剥離テープ又は紫外線剥離テープは、テープがウェハに接着するがそれぞれ熱又はＵＶの適用の何れかによって除去可能であるように選択される。場合によっては、仮ハンドリング基板は、レーザー透過性仮ハンドル（４２０−４２２）、例えば、国際公開第２０１２／０３３１４７号に開示されているような動的解放層（ＤＲＬと呼ぶ）を使用するガラス仮ハンドルであることができ、国際公開第２０１２／０３３１４７号は、参照によりその全体が本明細書に組み込まれる。
【０２０６】
上述したように、ディスクリート部品は、例えばウェハに形成されたストリートに沿って、半導体材料の一部をウェハから分離することによって形成される。図１６に示すように、ドライエッチング技術を用いて個々のディスクリート部品をウェハから解放することができ、例えばＲＩＥが使用される（４２０−４２２）。上述したように、パラメータ及びプラズマガス組成は、他のマスク材料をエッチング又は除去する（４２２）前に、ストリート内のシリコンが完全にエッチング又は除去される（４２０）ように選択される。例えば、ＲＩＥが使用される場合、プロセスパラメータ及びプラズマガス組成に応じて、フォトレジスト材料及び厚さを選択することができる。この場合、パラメータ及びプラズマガス組成は、他のマスク材料をエッチング又は除去する前にストリート内のシリコンが完全にエッチング又は除去されるように選択される。場合によっては、プロセスパラメータは、プラズマガスとしてのＳＦ６とＯ２との１：１の混合物、圧力１３−１４Ｐａ、電力１３５Ｗ、及びＤＣバイアス１５０Ｖを含む。この例では、ストリートが開いた後、マスキング層がディスクリート部品表面から完全に除去されるまでエッチングを続ける。
【０２０７】
個々のディスクリート部品をハンドリング基板から解放することを含むプロセス４１０における部品転写は、使用されるハンドリング基板材料及び／又は接着材料に依存するだろう。上述したように、例えばディスクリート部品は、ＤＲＬ層を用いてガラス仮ハンドルに取り付けられる。この場合、ディスクリート部品を、超薄型ディスクリート部品と接触することなく、レーザー転写法を用いてＤＲＬから解放することができる（４２４）。超薄型ディスクリート部品を取り扱うことができる他の方法を使用して、ディスクリート部品をハンドル基板に転写することができる。
【０２０８】
図１６の例では、部品転写は、レーザー転写法及びピックアンドプレースの両方を含む。ディスクリート部品は、レーザー転写法を用いてＤＲＬからハンドル基板上に転写される。ハンドル基板は、部品転写に対するピックアンドプレースアプローチと適合するサイズよりも大きなハンドルを提供するため、ハンドルアセンブリをピックアンドプレースアプローチによってデバイス基板に転写することを可能にする。
【０２０９】
図１６及び１７を参照すると、国際公開第２０１２／１４２１７７号に開示されている超薄型チップアセンブリ用のレーザー非接触技術（ｔｍＳＬＡＤＴと呼ぶ）を使用することによって、ディスクリート部品をＤＲＬ層から解放してハンドル基板に取り付けることができ（４２４）、国際公開第２０１２／１４２１７７号は、その全体が参照により本明細書に組み込まれる。各ディスクリート部品１０間の距離５０８は、ウェハダイシングツールの能力、例えば切り口及び正確さ、超小型及び超薄型ディスクリート部品１０の寸法、及びハンドル１０８の寸法に基づいて選択可能である。適切なウェハダイシングツール及び／又は方法には、切断（ｓａｗｉｎｇ）、レーザー切断（ｌａｓｅｒ  ｃｕｔｔｉｎｇ）、スクライビング、ステルススダイシング、及び他の既知の適切な方法が含まれる。幾つかの例では、距離５０２は、５０μｍよりも大きく、例えば、５０μｍと２００μｍとの間に含まれる。個々のハンドルアセンブリ、例えばハンドルアセンブリ１００を形成する前に、１つ以上のディスクリート部品１０が特大ハンドル基板１０８ａ上に解放されて、特大ハンドルアセンブリ５１０を形成する。場合によっては、特大ハンドルアセンブリは、そこからレーザー転写法を用いてディスクリート部品が解放されるガラス仮ハンドルの下に配置されるため、ディスクリート部品がガラス仮ハンドルから解放される場合に、各ディスクリート部品は、概して矢印５１２で示される方向に、例えばラミネーション又はスピンコーティングなどの任意の適切なプロセスを用いてハンドル基板１０８ａ上に予め被覆されたハンドル解放層１０５ａに向かって移動する。ハンドル基板１０８ａ、第２面１０６ａ及び第１面１０４ａを含むハンドル解放層１０５ａの特性は、ハンドル基板１０８ａ及び関連するハンドル解放層１０５ａのサイズが大きいことを除いて、ハンドルアセンブリ１００に関して説明したものと概ね同様である。
【０２１０】
幾つかの例では、第２面１０６ａは、ハンドル解放層１０５ａをハンドル基板１０８ａに取り付けるための圧力作動型接着剤を含み、第１面１０４ａは、熱剥離面又はＵＶ剥離面、例えば、ディスクリート部品１０をハンドル解放層１０５ａに取り付けるための熱剥離層又はＵＶ剥離層を含む。従って、ディスクリート部品がハンドル解放層１０５ａと接触すると、ディスクリート部品は、例えば熱又はＵＶ光が適用されるまで、ハンドル基板１０８ａに解放可能に取り付けられる。幾つかの例では、ハンドル解放層１０５ａは、第１面１０４ａ及び第２面１０６ａが同じ材料、例えば熱剥離接着剤又はＵＶ剥離接着剤であるような単層である。
【０２１１】
プロセス４１０における部品転写は、ハンドルアセンブリ１００をデバイス基板上に転写することを含む。他で説明したように、本明細書に記載の方法は、プリント回路基板、プラスチックケーシング、セラミック基板、フレキシブル回路などの集積回路パッケージングに使用される任意のデバイス基板、又は他のデバイス基板に超薄型及び／又は超小型の裸のディスクリート部品を取り付けるために使用される。ディスクリート部品をデバイス基板、例えばデバイス基板６１４に取り付ける前に、ディスクリート部品の取り付け手段を設けることができる。例えば、図１８に示すように、熱硬化された非導電性ディスクリート部品取り付け材料（Ｈｅｎｋｅｌ社のＡｂｌｅｂｏｎｄ  ８００８ＮＣなど）を分散して、ディスクリート部品をデバイス基板６１４に取り付けるための接着面６１８を形成することができる（４１８）。
【０２１２】
図１６及び１８を参照すると、デバイス基板への転写６１０は、例えば、ディスクリート部品接合ツール６１２、ハンドルアセンブリ１００、及びデバイス基板６１４を含むことができる。幾つかの実装形態では、ディスクリート部品接合ツール６１２は、ハンドル基板アセンブリ１００のハンドル基板１０８に取り付けられる。ディスクリート部品接合ツール６１２は、デバイス基板に向かって移動し、ディスクリート部品１０をデバイス基板６１４上の取り付け面６１８上に直接配置する。次に、ディスクリート部品接合ツール６１２は、ディスクリート部品１０が接着面６１８と接触するまで、例えば概して矢印６２０で示す方向に、ハンドルアセンブリ１００をデバイス基板に向かって移動させる。接触が行われると、ディスクリート部品相互接続及びハンドル除去が行われる。ディスクリート部品接合ツールは、接着面６１８上の接着剤を硬化させることができる力及び温度プロファイルを加える。ディスクリート部品１０は熱剥離層を介してハンドル基板アセンブリに取り付けられているため、接着面６１８上の接着剤に供給された温度プロファイルは、ハンドル基板１０８からディスクリート部品１０との接着を迅速に又は同時に弱める。ハンドル基板１０８とディスクリート部品１０との間の残りの接合強度は、ディスクリート部品１０とデバイス基板６１４との間の接合強度に打ち勝つには不十分である。その結果、ディスクリート部品１０は、ディスクリート部品接合ツール６１２及びハンドル基板がデバイス基板から離れる際に、デバイス表面に取り付けられた状態のままである。続いてハンドル基板は、ディスクリート部品接合ツールを介して正圧を加えることによって、ディスクリート部品接合ツールから解放されて、別の場所で廃棄され得る。
【０２１３】
ハンドル基板が熱剥離層ではなくＵＶ剥離層（１０４）を含む場合、転写手段、例えばディスクリート部品接合ツール６１２は、ＵＶ光を放出することができるデバイスを用いて有用になり得る。熱剥離性ディスクリート部品接合ツールと同様に、ＵＶ剥離性ディスクリート部品接合ツールは、ハンドルからディスクリート部品を取り外すために十分な強度を有するＵＶ光を放出することができる。この場合、ディスクリート部品をデバイス基板に接合するために追加の熱源が必要とされる。このような熱源は、デバイス基板を保持する作業台と一体化することができる。
【０２１４】
特定の実施形態では、ディスクリート部品は、ＵＶ剥離可能（ｒｅｌｅａｓａｂｌｅ）層によってハンドル基板に接合され、デバイス基板上の接着剤はＵＶ硬化接着材料とすることができる。この場合、選択された接着剤に基づいて十分な強度のＵＶ光を放出することにより、ディスクリート部品とハンドル基板との間の接合を弱め、ディスクリート部品をデバイス基板上の接着剤に接合することができる。
【０２１５】
幾つかの例では、ディスクリート部品とハンドル基板との間の接合を弱め、ディスクリート部品とデバイス基板との間の接合を強めるように、感熱性又はＵＶ感受性接着剤の様々な組み合わせが使用される。
【０２１６】
場合によっては、デバイス基板上の接着剤を硬化させるために、デバイス基板を介して熱又はＵＶ光をまた適用するか、又はそれらを代替的に適用する。
【０２１７】
幾つかの実施形態では、ディスクリート部品をデバイス基板に転写することは、以下のようなステップを含むことができる。
【０２１８】
図１９に示すように、超小型及び／又は超薄型ディスクリート部品をフェイスアップ構成でパッケージングするプロセス７２０は、一般に、ウェハを取得又は製造するステップ（７２２）と、ウェハを部分的にダイシングするステップ（７２４）と、ウェハを薄くするステップと（７２６）、ウェハからディスクリート部品を分離するステップ（７２８）と、ウェハから仮ハンドル基板にディスクリート部品を転写するステップ（７３０）と、仮ハンドル基板からハンドル基板にディスクリート部品を転写するステップ（７３２）と、仮ハンドル基板とディスクリート部品との間の接合を弱めながらディスクリート部品をハンドル基板に接合するステップ（７３２）と、ハンドル基板を複数の個々のハンドル基板に分割するステップであって、個々のハンドル基板はそれぞれディスクリート部品を含む、ステップ（７３４）と、ディスクリート部品を取り付けるためのデバイス基板を準備するステップ（７３６）と、ディスクリート部品接合ツールを用いてハンドルアセンブリをピックアップし、ディスクリート部品をデバイス基板上の取り付け接着剤と合わせるようにハンドルアセンブリをデバイス基板の上に配置するステップ（７３８）と、ディスクリート部品を移動させてデバイス基板上の取り付け接着剤と接触させるステップ（７３８）と、ディスクリート部品とハンドル基板との間の接合を弱め、ディスクリート部品とデバイス基板との間の接合を強くするように、エネルギーを放出するステップ（７３８）と、ディスクリート部品をデバイス基板に接合させた状態で、ディスクリート部品接合ツールをデバイス基板から離れる方向に移動させるステップ（７３８）と、ディスクリート部品接合ツールからハンドル基板を解放するステップ（７３９）とを含むことができる。
【０２１９】
一般に、半導体材料、例えばバルクシリコン基板又は層状シリコン−インシュレータ−シリコン基板上に、薄膜法などの既知の半導体技術を用いて、多数のディスクリート部品を有するウェハを製造することができる（７２２）。
【０２２０】
ダイシング（７２４）の間、ウェハは既知の半導体技術を用いて部分的ダイシングを受けることができる。例えば、ディスクリート部品は、ドライエッチング又はウェットエッチング、（図１９に示す）機械的研削、又はレーザー切断によって部分的に分離することができる。特定の場合には、ウェハはダイシングされて、最終的なディスクリート部品の厚さと等しいか又はわずかに大きいストリート深さを形成する。
【０２２１】
幾つかの実施形態では、ウェハ薄化、ディスクリート部品分離は、マスキングフィルムに関連する議論を除いて、プロセス４１０を参照して説明したウェハ薄化及びディスクリート部品分離と概ね同様である。例えば、プロセス７２０はマスキングフィルムを省略しているため、ストリートが遮られなくなるまでドライエッチング（７２８）を単に実施する。
【０２２２】
ウェハからディスクリート部品を転写するプロセス（７３０）は、プロセス４１０を参照して説明したプロセスと概ね同様であるが、ここではディスクリート部品は最初に、方向８２２に沿って仮基板ハンドル８１８に転写され、各ディスクリート部品１０は距離８１２によって分離されている。図２０を参照すると、特大ハンドルアセンブリ８１０は、ディスクリート部品のアクティブ面１０２の位置及びハンドル解放層８１５のタイプを除いて、特大ハンドルアセンブリ５１０と概ね同様である。ここで、ディスクリート部品のアクティブ面は、仮基板８１８から離れる方向に配向している。さらに、仮基板８１８は、テープが特定の温度に曝されたときにテープがその接着性を失うように、低温接着性熱剥離テープで覆われている。例えば、Ｎｉｔｔｏ（登録商標）によるＲＥＶＡＬＰＨＡ  ３１９Ｙ−４Ｌは、９０℃の剥離温度を有する。
【０２２３】
図２１を参照すると、ディスクリート部品を仮ハンドル基板８１８からハンドル基板１０８に転写するために、仮ハンドル基板８１８がハンドル基板１０８の上に配置されるか、又はその上に積層される。この場合、ハンドル基板１０８は、感熱性であり、仮ハンドル基板の剥離温度よりも高い剥離温度を有する、例えば１５０℃の剥離温度を有するＮｉｔｔｏ（登録商標）によるＲＥＶＡＬＰＨＡ  ３１９Ｙ−４Ｈなどの層１０４を含むハンドル解放層１０５を含む。ディスクリート部品と仮ハンドル基板との間の接合を弱めるために、積層体は、低温テープの剥離温度よりも高いが高温テープの剥離温度よりも低い温度に加熱される。この状態は、仮ハンドル基板８１８が接着力を失う結果となる。このように、仮ハンドル基板は自由に除去可能である。場合によっては、暫定基板アセンブリはまた、再使用可能である。
【０２２４】
仮ハンドル基材に接着力を失わせる様式としての加熱について述べるが、その目的のために様々な技術を使用することができる。
【０２２５】
例えば、機械的技術を使用することができる。それらのアプローチでは、ハンドル解放層の表面形態の変化を引き起こす刺激を加えることによって、ハンドル解放層は接着力を失うことができる。幾つかの実施形態では、刺激は熱又はＵＶ光であり得、ハンドル解放層の表面形態の対応する変化は、表面上での小さなブリスターの形成を含むことができる。このような表面形態の滑らかな状態からブリスター状への変化は、接着力が十分である接着剤から非常に低い接着力を有する非常に荒い接着剤への転移を引き起こすだろう。場合によっては、ハンドル解放層に使用される材料は、その表面形態を変えることによってそのような刺激に応答するように選択することができる。
【０２２６】
幾つかの例では、接着力の低下は、刺激を加えることによって引き起こされる状態の物理的変化によってハンドル解放層が接着力を失う相転移によって達成される。相転移は、固相から液相（例えば、融解）又は固相から気相（昇華）又はそれらの組み合わせであり得る。刺激は、光、熱、圧力、又はそれらの任意の２つ以上の組み合わせであり得る。
【０２２７】
幾つかの例では、接着力の喪失は、化学的プロセスによって引き起こされ得る。例えば、化学的に誘発される接着力の喪失は、ハンドル解放層又はその構成要素の化学構造又は組成の変化に基づくことができる。ある場合には、ハンドル解放層又はその構成要素は、刺激に曝されたときにそれらの化学構造が変化するものであり得る。幾つかの例では、材料は、刺激が加えられたときにそれらの化学組成が変化（例えば、分解）する材料であり得る。そのような材料は、ｉ）熱分解（ｔｈｅｒｍａｌ  ｄｅｃｏｍｐｏｓｉｔｉｏｎ）、又は熱による化学分解である熱分解（ｔｈｅｒｍｏｌｙｓｉｓ）を受ける材料、及びｉｉ）光の吸収によって引き起こされる分解である光分解を受ける材料を含むことができる。化学的プロセスに対する刺激は、光又は熱又はその両方であり得る。
【０２２８】
従って、幾つかの例では、解放機構は、ハンドル解放層材料の融解を伴わない。ハンドル層を融解させずに解放することにより、横方向の摺動運動よりもむしろ垂直運動によってハンドル基板を除去することができる。ハンドル基板を垂直に除去することは、例えばハンドル基板が従来のダイボンダーによって除去される場合に有利であり得る。横方向の摺動運動によってハンドル基板を除去することは、ハンドル基板が連続ウェブの一部を形成するロールツーロールアセンブリラインなどの環境において有利であり得る。ハンドル解放層材料を融解させずに解放することは、ハンドルを除去した後にディスクリート部品の表面に残留物が残らないようにするのに役立つことができる。
【０２２９】
幾つかの実施形態では、ハンドル解放層又はその接着力を低下させるプロセス又はその両方は、接着力の喪失が永続的であるように、又は接着力の回復が防止、阻害、又は遅延されるように選択することができる。このアプローチは、ハンドルを除去しなければならないときの時間的制約を低減又は排除するという利点を有する。例えば、このような材料は、接着力の低下後、約１０秒、３０秒、１分、５分、１０分、又は別の時間内に、接着の回復を受けることがある。例えば、ハンドル解放層の接着力を低下させるためにワックスを融解すると、ワックスは比較的迅速に再固化するため、ワックスの融解を引き起こす熱が減少した後にハンドルを除去する時間はほとんどないだろう。ハンドル解放層の材料が固化する前にハンドルを迅速に除去しなければならないという要件を課すことは、製造プロセスに望ましくない制約を課す。接着力の喪失が永続的であるか、又は接着力の回復が防止、阻害又は遅延される例示的な材料には、劣化（ｄｅｇｒａｄｅ）、分解（ｄｅｃｏｍｐｏｓｅ）又は昇華する材料；又はＮｉｔｔｏ（登録商標）によるＲＥＶＡＬＰＨＡ（登録商標）両面熱剥離テープのような接着テープが含まれる。
【０２３０】
場合によっては、ハンドル解放層の材料又はそれを解放するプロセス又はその両方は、解放後にディスクリート部品上に残留物が残らないように選択することができる。例えば、解放後にディスクリート部品上に残留物を残さない材料は、表面形態が変化する材料（例えば、Ｎｉｔｔｏ（登録商標）によるＲＥＶＡＬＰＨＡ（登録商標）両面熱剥離テープなど）又は昇華する材料を含むことができる。
【０２３１】
デバイス基板を準備するステップ（７３６）と、ディスクリート部品をデバイス基板に転写するステップ（７３８）とを含むディスクリート部品パッケージングプロセスは、図１６に関して説明したディスクリート部品パッケージングプロセスと概ね同様である。
【０２３２】
図２２に示すように、超小型及び超薄型ディスクリート部品をフリップチップ構成でパッケージングするプロセス１０００は、一般に、ウェハを取得又は製造するステップ（１００２）と、ウェハを部分的にダイシングするステップ（１００４）と、ウェハを薄くするステップと（１００６）、ウェハからディスクリート部品を分離するステップ（１００８）と、ハンドル基板にディスクリート部品を転写するステップ（１０１０）と、ハンドル基板を複数の個々のハンドル基板に分割するステップであって、個々のハンドル基板はそれぞれディスクリート部品を含む、ステップ（１０１２）と、ディスクリート部品を取り付けるためのデバイス基板を準備するステップ（１０１４）と、ディスクリート部品接合ツールを用いてハンドルアセンブリをピックアップし、ディスクリート部品をデバイス基板上の取り付け接着剤と合わせるようにハンドルアセンブリをデバイス基板の上に配置するステップ（１０１６）と、ディスクリート部品を移動させてデバイス基板上の取り付け接着剤と接触させるステップ（１０１６）と、ディスクリート部品とハンドル基板との間の接合を弱め、ディスクリート部品とデバイス基板との間の接合を強めるように、エネルギーを放出するステップ（１０１６）と、ディスクリート部品をデバイス基板に接合させた状態で、ディスクリート部品接合ツールをデバイス基板から離れる方向に移動させるステップと、ディスクリート部品接合ツールからハンドル基板を解放するステップ（１０１６）とを含む。
【０２３３】
一般に、フリップチップ構成で要求されるようなバンプアウトされた（ｂｕｍｐｅｄ  ｏｕｔ）ディスクリート部品を有するウェハが一般に知られている。ウェハバンピングのための一般的な方法には、スタッドバンピング、無電解ニッケル−金メッキ、はんだボール、はんだペースト印刷、はんだ電気メッキなどが含まれる。低プロファイルの無電解ニッケル−金メッキを有する初期ウェハはここで説明したプロセスと適合するが、バンプの生成は、ガラス基板からディスクリート部品を転写するステップ（１０１０）の後、及びディスクリート部品をハンドル基板上に配置するステップ（１０１２）の前に起こることがある。
【０２３４】
ウェハダイシングプロセス（１００４）、ウェハ薄化プロセス（１００６）、ディスクリート部品分離（１００８）、ディスクリート部品転写（１０１０）、個々のハンドル基板の形成ステップ（１０１２）、及びディスクリート部品の接合ステップ（１０１６）は、上述した他の方法と概ね同様である。例えば、ディスクリート部品１０は、図１７及び２３に示すように、ディスクリート部品１０上のアクティブ面１０２の配向を除いて、同様にハンドル基板１０８上に配置される。ここでは、ディスクリート部品１０の各々は、距離１２０２で分離され、方向１２０４に沿って移動する。
【０２３５】
図２２〜２３を参照すると、ディスクリート部品１０は、導電性材料１１０６及び接着材料１１０８を用いて、デバイス基板６１８に取り付けられる。
【０２３６】
接着材料のタイプ及び適用方法は、ディスクリート部品をデバイス基板上の導体トレースに電気的に接続するために選択される方法に依存する。例えば、液状の導電性接着剤（例えば異方性導電接着剤、ＡＣＰ、例えばＣｒｅａｔｉｖｅ  Ｍａｔｅｒｉａｌｓ社によるタイプ１１５−２９）又は他の一般的に使用される方法及び材料、例えば異方性導電フィルム及びペースト、等方性導電フィルム及びペースト、及びはんだを使用することができる。ディスクリート部品の接合ステップは、一般に、ディスクリート部品接合ツールを用いてハンドルアセンブリをピックアップし、ディスクリート部品をデバイス基板上の取り付け接着剤と合わせるようにハンドルアセンブリをデバイス基板の上に配置するステップ（１０１６）と、ディスクリート部品を移動させてデバイス基板上の取り付け接着剤と接触させるステップ（１０１６）と、ディスクリート部品とハンドル基板との間の接合を弱め、ディスクリート部品とデバイス基板との間の接合を強めるように、エネルギーを放出するステップ（１０１６）と、ディスクリート部品をデバイス基板に接合させた状態で、ディスクリート部品接合ツールをデバイス基板から離れる方向に移動させるステップと、ディスクリート部品接合ツールからハンドル基板を解放するステップ（１０１６）とを含む。
【０２３７】
特定の実施形態では、ＡＣＰ接合を超える接着法が使用される場合、新しい材料を収容するためにサイト準備機構及び／又はプロセスをカスタマイズする（１０１４）ことが望ましい。
【０２３８】
［ハンドルアシストパッケージングプロセス］
図２５に示すように、ハンドルアシストパッケージングプロセス１３００は、ハンドル基板を用いてフリップチップ構成で超薄型ディスクリート部品をパッケージングすることを可能にする。多数のディスクリート部品を有するウェハが取得又は製造される（１３０２）。
【０２３９】
プロセス１３００におけるウェハ準備には、ウェハ薄化、ハンドル取り付け、及びダイシングが含まれる。ウェハは、例えば、約２５μｍの厚さなど、５０μｍ未満の厚さまで薄くされる。例えば、ウェハは、機械的薄化プロセス又は機械的薄化プロセス及びそれに続く非接触薄化プロセスを用いて薄くすることができる（１３０４）。超薄型ウェハは、ハンドル基板に取り付けられる（１３０６）。図２５の例では、ウェハの裏面を、厚さ２０μｍのハンドル解放層を介して厚さ３５０μｍのハンドル基板に接合し、ウェハのアクティブ層を露出した状態のままにする。幾つかの例では、ウェハのアクティブ層をハンドル基板に接合し、ウェハの裏面を露出した状態のままにすることができる。
【０２４０】
ウェハ及びハンドル基板のアセンブリをダイシングテープに接着させ、個々のディスクリート部品にダイシングする。例えば、ウェハ及びハンドル基板のアセンブリを、ハンドル基板のダイシングされた部分に取り付けられたディスクリート部品を形成するために、機械的切断（１３０８）及びそれに続くレーザーステルスダイシング（１３０９）又はその両方によってダイシングすることができる。ハンドル基板のダイシングされた部分の上のディスクリート部品をハンドルアセンブリと呼ぶことがある。
【０２４１】
一般に、ウェハ形成（１３０２）及び接触又は非接触材料除去プロセスによるウェハ薄化（１３０４）は、他で説明したプロセスと概ね同様である。しかしながら、個々のディスクリート部品の個別化及びハンドル基板のサイジング（１３０８、１３０９）は、場合によっては幾分合理化される（ｓｔｒｅａｍｌｉｎｅｄ）。例えば、図２６を参照すると、第２面３０６及び第１面３０４を含むハンドル解放層３０５は、ハンドル基板に沿って、超薄型ウェハの裏面に露出された熱又はＵＶ剥離層、及びハンドル基板に取り付けられた感圧層とともに適用される（１３０６）。この場合、ハンドル基板３０８の長さ及び幅は、超薄型ディスクリート部品３０の寸法と等しくすることができる。このようにして、ハンドル基板及びウェハを個々のハンドルアセンブリ３００に同時にダイシングすることができる（１３０８）。
【０２４２】
プロセス１３００における部品転写は、ディスクリート部品の取り付けのためのデバイス基板を準備するステップ（１３１０）と、ピックアンドプレースアプローチを用いて準備されたデバイス基板上にハンドルアセンブリを転写するステップ（１３１２）とを含む。図２６を参照すると、ピックアンドプレースアプローチでは、ハンドルアセンブリ３００を、ディスクリート部品接合ツール６１２を用いてピックアップし、ディスクリート部品３０をデバイス基板６１４上の取り付け接着剤６１８と合わせるようにデバイス基板６１４の上に配置する。ディスクリート部品を移動させて、デバイス基板６１４上の取り付け接着剤６１８と接触させる。
【０２４３】
プロセス１３００における部品相互接続及びハンドル除去には、ディスクリート部品３０とハンドル基板６１８との間の接合を弱め、ディスクリート部品３０とデバイス基板６１４との間の接合を強めるように、エネルギーを放出するステップ（１３１２）が含まれる。ディスクリート部品３０をデバイス基板６１４に接合させた状態で、ディスクリート部品接合ツール６１２をデバイス基板６１４から離れる方向に移動させる。ディスクリート部品接合ツール６１２からハンドル基板６１８を解放する（１３１２）。
【０２４４】
他のフリップチップ構成と同様に、ディスクリート部品は、導電性材料１１０６を用いてデバイス基板６１８に取り付けられる。
【０２４５】
［レーザー対応パッケージングプロセス］
図２７を参照すると、レーザー対応パッケージングプロセス１５０は、ハンドル基板を使用せずに超薄型、超小型ディスクリート部品のパッケージングを可能にする。多数のディスクリート部品を有するウェハが製造又は取得される（１５２）。
【０２４６】
プロセス１５０におけるウェハ処理は、ウェハ薄化（図示せず）を任意に含むことができる。（薄くされ得る）ウェハは、ダイシングテープに接着され、上述のようなアプローチを用いて個々のディスクリート部品にダイシングされる（１５４）。幾つかの例では、プロセス１５０はウェハを薄くするステップの中で行われる。
【０２４７】
プロセス１５０におけるウェハ転写（１５５）は、例えば真空アシスト転写で、ダイシングされたディスクリート部品を、ダイシングテープからガラスキャリアなどの透明キャリアに転写するステップを含むことができる。この転写は、プロセス１５０をフリップチップアセンブリに使用することを可能にする。ダイシング及びウェハ転写に対する他のアプローチも、プロセス１５０で使用することができる。
【０２４８】
プロセス１５０における部品転写は、上述したレーザーアシスト非接触転写法を用いて透明キャリアからディスクリート部品を解放するステップ（１５６）を含む。ディスクリート部品は、その上に形成された取り付け要素を有するデバイス基板上に転写される。ディスクリート部品相互接続（１５８）は、上述したように、圧力、温度、又は紫外光を加えることによって行われる。プロセス１５０はハンドル基板を使用しないため、ハンドル除去は必要ない。
【０２４９】
プロセス１５０は利点を有することができる。例えば、レーザーアシスト非接触転写法を用いて部品転写を行うことにより、ピックアンドプレースアプローチ用には小さすぎる部品又はハンドル基板上に取り付けるのに適していない部品など、広範囲のサイズ及びタイプの部品の転写にこのプロセスを適用することを可能にする。プロセス１５０は、レーザーを電子的に走査して透明キャリアの再配列をほとんど又は全く伴わずに連続したディスクリート部品を迅速に転写することができるため、レーザーアシストされていない他のプロセスよりも高い処理能力で動作することができる。
【０２５０】
［直接レーザー対応パッケージングプロセス］
図２８を参照すると、レーザー対応パッケージングプロセス（１６０）は、ハンドル基板を使用せずに超小型ディスクリート部品のパッケージングを可能にする。多数のディスクリート部品を有するウェハが製造又は取得される（１６２）。
【０２５１】
プロセス１６０におけるウェハ処理は、ウェハ薄化（図示せず）を任意に含むことができる。（薄くされ得る）ウェハは、その上に配置された動的解放層を有するガラスキャリアなどの透明キャリアに接着され、上述のようなアプローチを用いて透明キャリアに接着した状態で個々のディスクリート部品にダイシングされる（１６６）。ウェハは、透明キャリア上のＵＶ剥離接着材料に接着されているように示されているが、ウェハはまた、ＵＶ剥離材料を用いずに動的解放層に接着することもできる。
【０２５２】
ウェハ及びハンドル基板のアセンブリは、ダイシングテープではなく、ダイシングのために透明キャリアに直接接着されているため、ウェハ転写プロセスをバイパスすることができる。ウェハ転写及びダイシングに対する他のアプローチも、プロセス１６０で使用することができる
【０２５３】
プロセス１６０における部品転写は、上述したレーザーアシスト非接触転写法を用いて透明キャリアからディスクリート部品を解放するステップ（１６８）を含む。ディスクリート部品は、その上に形成された取り付け要素を有するデバイス基板上に転写される。ディスクリート部品相互接続（１７０）は、上述したように、圧力、温度、又は紫外光を加えることによって行われる。プロセス１６０はハンドル基板を使用しないため、ハンドル除去は必要ない。
【０２５４】
プロセス１６０では、レーザーアシスト非接触転写法を用いて部品転写を行うことにより、ピックアンドプレースアプローチ用には小さすぎる部品又はハンドル基板上に取り付けるのに適していない部品など、広範囲のサイズ及びタイプの部品の転写にこのプロセスを適用することを可能にする。
【０２５５】
プロセス１６０は利点を有することができる。例えば、プロセス１６０は、ダイシングされたウェハの転写ステップを排除することによって、他のレーザーアシストプロセスと比較して、単純化されたプロセスフローを有する。ダイシングされたディスクリート部品の転写の間にダイの損失の機会がないため、プロセス歩留まりを改善することができる。さらに、ウェハが無傷な（ｉｎｔａｃｔ）ユニットとして転写されるため、ダイシングされたディスクリート部品の転写中にウェハにおいてダイが元の位置に対してシフト又は回転する可能性は排除される。
【０２５６】
［レーザー対応ハンドルアシストパッケージングプロセス］
図２９を参照すると、レーザー対応ハンドルアシストパッケージングプロセス１８０は、ハンドル基板を用いた超薄型ディスクリート部品のパッケージングを可能にする。多数のディスクリート部品を有するウェハが製造又は取得される（１８２）。
【０２５７】
プロセス１８０におけるウェハ準備は、ウェハ薄化、ハンドル取り付け、及びダイシングを含む。ウェハは、上述のウェハ薄化アプローチの１つ以上を使用して、５０μｍ未満の厚さまで薄くされる（１８４）。図２９の例では、裏面研削、ドライエッチング又は化学機械研磨の組み合わせを用いて、また支持基板を使用して、ウェハを約２５μｍの厚さまで薄くする。ハンドル基板を、薄くされたウェハに取り付ける（１８６）。図２９の例では、ウェハの裏面を、厚さ２０μｍのハンドル解放層を介して厚さ３５０μｍのハンドル基板に接合し、ウェハのアクティブ層を露出した状態のままにする。幾つかの例では、ウェハのアクティブ層をハンドル基板に接合し、ウェハの裏面を露出した状態のままにすることができる。ウェハ及びハンドル基板のアセンブリを、ダイシングテープに接着させ、個々のディスクリート部品にダイシングする。例えば、ハンドル基板のダイシングされた部分に取り付けられたディスクリート部品（集合的にハンドルアセンブリと呼ぶ）を形成するために、ウェハ及びハンドル基板のアセンブリを、機械的切断（１８８）によって直接的に、及びレーザーマイクロマシニング（レーザーステルスダイシングと呼ぶこともある）（１９０）によって間接的にダイシングすることができる。上述のようなウェハ及びハンドル基板のアセンブリをダイシングする他のアプローチも使用することができる。
【０２５８】
プロセス１８０におけるウェハ転写は、ハンドルアセンブリをダイシングテープからガラスキャリアなどの透明キャリアに転写するステップ（１９２）を含む。ダイシングテープに接着されたハンドルアセンブリは、例えば真空チャックから提供される吸引によって、ダイシングテープから除去される。その上に配置された動的解放層を有するガラスキャリアなどの透明キャリアを、真空チャック上に吸引されたハンドルアセンブリと接触させ、ハンドルアセンブリのキャリアへの転写をもたらす。吸引力が除去され、真空チャックが取り除かれる。ダイシング及びウェハ転写に対する他のアプローチも、プロセス１８０で使用することができる。
【０２５９】
プロセス１８０における部品転写は、例えば上述したレーザーアシスト非接触転写法を用いて、透明キャリアからハンドルアセンブリを解放するステップ（１９４）を含む。ハンドルアセンブリは、その上に形成された取り付け要素を有するデバイス基板上に転写される。ディスクリート部品相互接続（１９６）及びハンドル除去（１９８）は、上述したように、圧力、温度、又は紫外光を加えることによって行われる。
【０２６０】
プロセス１８０では、レーザーアシスト非接触転写法を用いて部品転写を行うことにより、ピックアンドプレースアプローチ用には小さすぎる又は薄すぎる部品など、広範囲のサイズ及びタイプの部品の転写にこのプロセスを適用することを可能にする。
【０２６１】
プロセス１８０では、レーザーアシスト非接触転写法を使用して、ディスクリート部品のみではなくハンドルアセンブリを転写する。転写されるアイテムの質量は、レーザーアシスト非接触転写法における転写の精度に相関するため、ディスクリート部品だけではなくハンドルアセンブリを転写することは、ハンドルアセンブリをより正確にデバイス基板上に配置することを可能にする。
【０２６２】
プロセス１８０では、ディスクリート部品がハンドル基板の関連部分に依然として取り付けられている状態で、ディスクリート部品相互接続が行われる。ディスクリート部品及びハンドル基板の厚いアセンブリは、ハンドル基板に取り付けられていないディスクリート部品よりも、ディスクリート部品相互接続中にデバイス基板上の取り付け要素を硬化する間（例えば、導電性エポキシの硬化の間）に、割れを生じにくい。
【０２６３】
プロセス１８０は利点を有することができる。例えば、部品転写の精度を向上することができる。さらに、他の方法では操作するのが困難であり得る超薄型チップを転写するためにプロセス１８０を使用することができる。
【０２６４】
［直接レーザー対応ハンドルアシストパッケージングプロセス］
図３０を参照すると、レーザー対応ハンドルアシストパッケージングプロセス２５０は、超薄型ディスクリート部品のパッケージングを可能にする。多数のディスクリート部品を有するウェハが製造又は取得される（２５２）。
【０２６５】
プロセス２５０におけるウェハ準備は、ウェハ薄化、ハンドル取り付け、及びダイシングを含む。ウェハは、上述のウェハ薄化アプローチの１つ以上を使用して、５０μｍ未満の厚さまで薄くされる（２５４）。図３０の例では、裏面研削、ドライエッチング又は化学機械研磨の組み合わせを用いて、また３Ｍ  Ｗａｆｅｒ  Ｓｕｐｐｏｒｔ  Ｓｙｓｔｅｍ（登録商標）を使用して、ウェハを約２５μｍの厚さまで薄くする。薄くされたウェハをハンドル基板上に取り付けて、ハンドルアセンブリを形成する（２５６）。図３０の例では、ウェハの裏面を、厚さ２０μｍのハンドル解放層を介して厚さ３５０μｍのハンドル基板に接合し、ウェハのアクティブ層を露出した状態のままにする。幾つかの例では、ウェハのアクティブ層をハンドル基板に接合し、ウェハの裏面を露出した状態のままにすることができる。
【０２６６】
幾つかの例では、ウェハを、ダイシングテープに取り付けられている間に部分的に予備ダイシングし（２５８）、次いで、完全なダイシング（２６２）のために透明キャリアに転写する（２６０）。幾つかの例では、ウェハ及びハンドル基板のアセンブリは、その上に配置された動的解放層を有するガラスキャリアなどの透明キャリアに接着され（２５８）、上述のようなアプローチを用いて個々のディスクリート部品にダイシングされる（２５９）。ウェハ及びハンドル基板のアセンブリは、ダイシングテープではなく、ダイシングのために透明キャリアに直接接着されているため、ウェハ転写プロセスをバイパスすることができる。ダイシング及びウェハ転写に対する他のアプローチも、プロセス２５０に適用することができる。
【０２６７】
プロセス２５０における部品転写は、上述したレーザーアシスト非接触転写法を用いて、透明キャリアからディスクリート部品を解放するステップ（２６４）を含む。ディスクリート部品は、その上に形成された取り付け要素を有するデバイス基板上に転写される。ディスクリート部品相互接続（２６６）及びハンドル除去（２６８）は、上述したように、圧力、温度、又は紫外光を加えることによって行われる。
【０２６８】
プロセス２５０では、レーザーアシスト非接触転写法を用いて部品転写を行うことにより、ピックアンドプレースアプローチ用には薄すぎる部品など、広範囲のサイズ及びタイプの部品の転写にこのプロセスを適用することを可能にする。
【０２６９】
プロセス２５０は利点を有することができる。例えば、プロセス２５０は、ダイシングされたウェハの転写ステップを排除することによって、他のレーザーアシストプロセスと比較して、単純化されたプロセスフローを有する。ダイシングされたディスクリート部品の転写の間にダイの損失の機会がないため、プロセス歩留まりを改善することができる。さらに、ウェハが無傷な（ｉｎｔａｃｔ）ユニットとして転写されるため、ダイシングされたディスクリート部品の転写中にウェハにおいてダイが元の位置に対してシフト又は回転する可能性は排除される。
【０２７０】
図３１に示すように、上述のディスクリート部品をパッケージングするプロセスは、ディスクリート部品１５０１をデバイス基板１５０２に取り付けるプロセス１５００に示すように変更することができる。例えば、まず、ディスクリート部品が取り付けられるデバイス基板１５０２の位置１５１５で、分配管１５０７を介して（導体１５１１を含む）デバイス基板表面１５０９上にある量の接着剤１５０５を分配することによって、ディスクリート部品１５０１に取り付けるためのデバイス基板１５０２を準備する（１３１０）。
【０２７１】
次に、プロセス１５００は、一般に、ディスクリート部品転写ツール１５０８の真空管１５１６を介して真空を適用する１５１３ことによって、（ディスクリート部品１５０１、ハンドル基板１０８、ハンドル解放層１０５を含む）ハンドルアセンブリ１５５２をピックアップするステップ（１５０２）を含むことができる。ハンドルアセンブリを有する転写ツールは次いで、図２５及び２６にも示すように、デバイス基板の位置１５１５の上に配置され（１５０２）、ディスクリート部品をデバイス基板１５０２（図１８の６１４）上の取り付け接着剤と合わせる。次に、ディスクリート部品を移動させ、デバイス基板１５０２上の取り付け接着剤１５０５（図１８の６１８）と接触させる。
【０２７２】
ディスクリート部品をデバイス基板１５０２上の（その瞬間幾らか流体状態であってもなくてもよい）取り付け接着剤１５０５（図１８の６１８）と接触させた後、真空管内の真空を壊してハンドルから転写ツール１５０８を解放し、転写ツールを遠ざけることができる。次いで、別個のディスクリート部品接合ツール１５１０を移動させ、ディスクリート部品と接触させてもよい。次いで、圧力１５５０、又は例えば熱又はＵＶエネルギーなどのエネルギー１５５１、又はその両方を、接合ツール１５１０のハンドルへの接触面１５１９を介して、ディスクリート部品１５０１、ハンドル基板１０８、ハンドル解放層１０５に、またハンドルを介して接合部１５２１に、接合部を介してディスクリート部品１５０１に、ディスクリート部品１５０１を介してデバイス基板を有する接合部１５２３に加えることができる１５１７。圧力又はエネルギー又はその両方は、同時に又は連続して、ディスクリート部品とハンドル基板との間の接合１５２２を弱め、ディスクリート部品とハンドル基板との間の接合１５２３を強めることができる（１５０４）。圧力が加えられているとき、圧力は同時に接合１５２２を弱め接合１５２３を強めるように動作することができる。エネルギーが加えられているとき、場合によっては、接合１５２３の強化が開始又は完了する前に接合１５２２の弱化が開始又は完了するか、又は弱化及び強化が連続して生じることができるように、エネルギーはシステムの連続した構成要素を介して流れなければならない。
【０２７３】
場合によっては、ハンドル解放層１０５及び取り付け接着剤は、ディスクリート部品１５０１とデバイス基板１５０２との間の接合１５２３が、接合１５２１がハンドルとディスクリート部品１５０１との間に形成される前に形成されるか、又は接合１５２３及び接合１５２１の形成が、時間的に完全に重なって同時に起こり得るか、又はその形成が接合１５２３又は接合１５２１の何れかと部分的に重なり、部分的にその重なった時間の前又は後に起こり得るように、選択される。接合１５２３又は接合１５２１の何れかの形成は、材料、例えばワックス材料の硬化又は軟化を含むことができる。例えば、場合によっては、ハンドル解放層１０５、取り付け接着剤１５０５、又はハンドル解放層１０５及び取り付け接着剤１５０５の両方は、エネルギーの適用に応じて軟化又は硬化する１つ以上の材料を含んでもよい。この場合、接合１５２３の軟化は接合１５２１の硬化の前に起こり得るか、又は接合１５２１の軟化は接合１５２１の硬化の後に起こり得るか、又は２つの事象が時間的に完全に重なって同時に起こり得るか、又はそれらは重なるが、一方又は他方が重なった時間の前又は後に部分的に生じ得る。
【０２７４】
適切な程度まで弱化及び強化が進行すると、（ディスクリート部品１５０１、ハンドル基板１０８、ハンドル解放層１０５を含む）ハンドルアセンブリがデバイス基板１５０２に接合されたディスクリート部品と接触した状態で、ディスクリート部品接合ツール１５１０を除去することができる。（接合１５２３の弱化により）ディスクリート部品に接合されていないが、ハンドルは、例えば、重力、表面引力、又は接合プロセス後に残っている残余接着力、又はこれらの力の２つ以上の組み合わせにより、ディスクリート部品と接触した状態のままである。次いで、ハンドル基板を、例えば、ブラッシング、圧縮空気、真空、振動、液体ジェット、静電気力、重力がディスクリート部品からハンドルを分離するようにデバイス基板を再配向させる電磁気力、又はそれらの２つ以上の任意の組み合わせなどの様々な分離技術の何れかを用いて、ディスクリート部品から除去することができる（１５０６）。一般に、ディスクリート部品及び／又はハンドル基板が損傷されない限り、様々な分離技術、例えば、力、エネルギー、接触、及びこれらのうちの２つ以上の任意の組み合わせを適用してディスクリート部品からハンドル基板を分離する技術が想定される。
【０２７５】
幾つかの例では、ディスクリート部品転写ツール１５０８は、図１８でのディスクリート部品転写ツール６１２の使用と同様に、ハンドルアセンブリに真空力を加えるように構成することができる。幾つかの例では、ディスクリート部品転写ツール１５０８は、図１８でのディスクリート部品転写ツール６０２の使用と同様に、ハンドルアセンブリに圧力、熱、又はＵＶ光、又はそれらの組み合わせを加えるように構成することができる。
【０２７６】
図３１は、１つのハンドルアセンブリの除去を示しているが、同じ分離技術又は複数の技術を使用して、２つ以上のハンドルアセンブリを同時に除去することができる。例えば、ブラシ、ブレード、圧縮空気の適用、真空の適用、又は振動力の適用、又はそれらの２つ以上の任意の組み合わせが２つ以上のハンドルアセンブリをそれらの対応するディスクリート部品から除去し得るように、複数のハンドル基板を互いに近接して配置してもよい。
【０２７７】
幾つかの例では、ウェハから開始するのではなく規則的な厚さを有する個々のディスクリート部品から開始して、本明細書で説明するプロセスの１つ以上を使用して、デバイス基板上に薄いディスクリート部品を配置することができる。個々のディスクリート部品から開始するプロセスを使用して、単一のデバイス基板上に複数の異なるディスクリート部品を配置することができる。ピックアンドプレースアプローチ又はレーザーアシスト非接触転写法を使用して、デバイス基板の目標位置に個々のディスクリート部品を配置することができる。幾つかの例では、デバイス基板は静止したままであることができ、各ディスクリート部品は、その目標位置に達するまで、デバイス基板に対して移動することができる。幾つかの例では、特定のディスクリート部品の目標位置がそのディスクリート部品の下に位置するまで、デバイス基板をディスクリート部品に対して移動させることができる。単一の基板上に複数の異なるディスクリート部品を配置する能力は、例えば、複数のタイプのディスクリート部品の試験を容易にするために、研究開発に応用することができる
【０２７８】
図３２を参照すると、プロセス４５０では、個々のディスクリート部品４５２が受け取られ、ハンドル解放層４５６を介して第１ハンドル基板４５４上に取り付けられる（４４０）。ディスクリート部品４５２は、ピックアンドプレースアプローチ又はディスクリート部品を配置するための別の方法によって、第１ハンドル基板４５４上に取り付けることができる。ディスクリート部品は、ピックアンドプレースアプローチに適合する様々なサイズ及び厚さのものとすることができる。
【０２７９】
ハンドル解放層４５８及びその上に配置された流動性材料の層４６０を有する第２ハンドル基板４５６を、第１ハンドル基板４５４上のディスクリート部品４５２と接触させる（４４１）。用語「流動性材料」は、例えば、第２ハンドル基板４５６が第１ハンドル基板４５６上のディスクリート部品４５２と接触するときに加えられる圧力及び真空ラミネーションなどの刺激に応答して流動性材料を流動させることができる粘度を有する任意の材料を含むように、広く使用される。例示的な流動性材料は、熱又は光（例えば、紫外光）などの刺激の適用に応答して液体から固体への相変化を受ける材料を含むことができる。例えば、流動性材料は、ポジ型フォトレジスト（例えば、ＡＺ  Ｅｌｅｃｔｒｏｎｉｃ  Ｍａｔｅｒｉａｌｓ、メルク、ダルムシュタット、ドイツによるＡＺ（登録商標）４０ＸＴ）、ネガ型フォトレジスト（例えば、ＭｉｃｒｏＣｈｅｍ  Ｃｏｒｐ、ニュートン、ＭＡによるＳＵ−８）、熱硬化性（ｈｅａｔ  ｃｕｒａｂｌｅ）熱硬化性（ｔｈｅｒｍｏｓｅｔｔｉｎｇ）ポリイミド、又は他の材料を含むことができる。流動性材料を硬化するために刺激が加えられ（４４２）、ディスクリート部品４５２の周りで流動性材料を固化する。幾つかの例では、流動性材料４６０はフォトレジストであり、第２ハンドル基板４５６は透明基板（例えば、ガラス又は透明プラスチック）であり、刺激は、フォトレジストを硬化させるのに十分な光又は熱である。例えば上述の１つ以上のアプローチを使用して、第２ハンドル基板４５６は除去され（４４３）、ディスクリート部品４５２は所望の厚さまで薄くされ（４４４）、硬化した流動性材料４６０は、ウェットエッチング又はドライエッチングにより除去される（４４５）。
【０２８０】
薄くされたディスクリート部品４５２は、ハンドル解放層４６４で覆われた第３ハンドル基板４６２上に取り付けられる（４４６）。第１ハンドル基板４５４上のハンドル解放層４５６が解放される（４４７）ため、ディスクリート部品が第１ハンドル基板４５４から取り外される。洗浄後、第３ハンドル基板４６２上のディスクリート部品４５２は、ウェハ転写プロセスステップで上述したハンドルアシストプロセス（４４８）の何れかに入ることができる。
【０２８１】
プロセス４５０は、ディスクリート部品４５２がフェイスダウンで第１ハンドル基板４５４に取り付けられるときに使用することができる。フェイスアップアセンブリの場合、ステップ４４７及び４４７は省略され、第１ハンドルウェハ４５４は、上記のような後続のハンドルアシストディスクリート部品アセンブリのためのハンドルウェハとして機能する。
【０２８２】
幾つかの例では、本明細書で説明したプロセスの１つ以上を使用して、３次元集積回路（積層チップと呼ぶこともある）を組み立てることができる。積層されたチップは、積層されたディスクリート部品が単一のデバイスとしてともに振る舞うように、集積回路などのディスクリート部品を積層して垂直に接続させることによって製造される。積層されたチップは、電流密度を高め、故に計算能力又はメモリを向上させるのに役立つことができる。
【符号の説明】
【０２８３】
１０、３０、４５２  ディスクリート部品
１２、６１４、７０４  デバイス基板
１４  取り付け要素
１００、１０１、１０３、５００  ハンドルアセンブリ
１０２  アクティブ面
１０４、１０４ａ、３０４  第１面
１０５、１０５ａ、３０５、４５８、４６４  ハンドル解放層
１０６、１０６ａ、３０６  第２面
１０８、１０８ａ、３０８  ハンドル基板
１５０、１６０、１８０、４５０  プロセス
３００  ウェハ
３０２  支持基板
３１０  アクティブ層
３２０、３７０、５０１、５５０、５７０  ウェハ転写アプローチ
３７２、５５２  ダイシング
３７４、５８０  制御可能な接着力を有する材料
３７６、５８２  熱又は紫外線などの刺激
４００  ウェハハンドルアセンブリ
４１０  超小型及び超薄型のディスクリート部品をパッケージングするプロセス
４５４  第１ハンドル基板
４５６  第２ハンドル基板
４６０  流動性材料の層
４６２  第３ハンドル基板
５０２  ブレード
５０４  レーザービーム
５０６  ダイシングテープ
５０８  紫外線、距離
５１０  真空チャック、特大ハンドルアセンブリ
５１２  熱剥離テープ
５５４  透明キャリア６００への転写
５５６  非接触アプローチ
５７２  ダイシングブレード
５７４  ステルスダイシングアプローチ
５７６  熱剥離テープで覆われた真空チャックへの転写
５７８  透明キャリアへの解放
６００  透明キャリア
６０２  真空チャック
６０４  動的解放層（ＤＲＬ）
６１０  デバイス基板への転写
６１２  ディスクリート部品接合ツール
６１８  接着面
７００  ピックアンドプレースアプローチ
７０２  ツール
７０８  取り付け面
７２０  超小型及び／又は超薄型ディスクリート部品をフェイスアップ構成でパッケージングするプロセス
８００  レーザーアシスト非接触転写法
８０２  接着剤層
８０４  レーザー光
８０６  ブリスター
８１０  特大ハンドルアセンブリ
８１２、１２０２  距離
８１５  ハンドル解放層
８１８  仮基板ハンドル
１０００  超小型及び超薄型ディスクリート部品をフリップチップ構成でパッケージングするプロセス
１１０６  導電性材料
１３００  ハンドルアシストパッケージングプロセス
【図１Ａ】
2020194980.tif 000004
【図１Ｂ】
2020194980.tif 000005
【図２】
2020194980.tif 000006
【図３】
2020194980.tif 000007
【図４】
2020194980.tif 000008
【図５】
2020194980.tif 000009
【図６】
2020194980.tif 000010
【図７】
2020194980.tif 000011
【図８Ａ】
2020194980.tif 000012
【図８Ｂ】
2020194980.tif 000013
【図９】
2020194980.tif 000014
【図１０】
2020194980.tif 000015
【図１１】
2020194980.tif 000016
【図１２】
2020194980.tif 000017
【図１３】
2020194980.tif 000018
【図１４】
2020194980.tif 000019
【図１５】
2020194980.tif 000020
【図１６】
2020194980.tif 000021
【図１７】
2020194980.tif 000022
【図１８】
2020194980.tif 000023
【図１９】
2020194980.tif 000024
【図２０】
2020194980.tif 000025
【図２１】
2020194980.tif 000026
【図２２】
2020194980.tif 000027
【図２３】
2020194980.tif 000028
【図２４】
2020194980.tif 000029
【図２５】
2020194980.tif 000030
【図２６】
2020194980.tif 000031
【図２７】
2020194980.tif 000032
【図２８】
2020194980.tif 000033
【図２９】
2020194980.tif 000034
【図３０】
2020194980.tif 000035
【図３１】
2020194980.tif 000036
【図３２】
2020194980.tif 000037
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
解放構造とディスクリート部品との間の接着力を低下させることによって、基板上の解放構造からディスクリート部品を解放するステップであって、この低下は、第１状態から第２状態への前記解放構造の状態変化を引き起こす刺激を加えることを含む、ステップを含む方法。
【請求項２】
状態変化を引き起こすことは、前記解放構造の少なくとも一部の相転移を引き起こすことを含み、前記相転移は、固体から液体への転移又は固体から気体への転移又はその両方を含む、請求項１に記載の方法。
【請求項３】
状態変化を引き起こすことは、前記解放構造の少なくとも一部の化学構造又は化学組成又はその両方の変化を引き起こすことを含む、請求項１に記載の方法。
【請求項４】
前記ディスクリート部品を解放するステップは、解放後にディスクリート部品上に前記解放構造からの残留物を残すことなく前記ディスクリート部品を解放するステップを含む、請求項１に記載の方法。
【請求項５】
前記状態変化は、表面形態の変化を含む、請求項１に記載の方法。
【請求項６】
基板と、
前記基板上に配置された解放構造であって、ディスクリート部品の前記解放構造への接着を可能にするのに十分である第１接着力を有するように構成される、解放構造と
を含み、
第１の刺激が前記解放構造に加えられた場合に、前記解放構造は前記第１接着力から第２接着力への接着力の低下を受けるように構成され、前記第２接着力は前記ディスクリート部品を前記解放構造に接着した状態に保持するのに十分である、装置。
【請求項７】
前記第２接着力を有する解放構造は、第２の刺激の適用に応答して第１状態から第２状態への状態変化を受けるように構成され、前記第２状態は、前記ディスクリート部品の解放を可能にする状態である、請求項６に記載の装置。
【請求項８】
前記第１の刺激が前記解放構造に加えられた場合に、前記解放構造の第１層が接着力の低下を受けるように構成され、前記第２の刺激が前記解放構造に加えられた場合に、前記解放構造の第２層が前記第１状態から前記第２状態への変化を受けるように構成される、請求項７に記載の装置。
【請求項９】
前記第２層は、前記第１層と前記基板との間に配置される、請求項８に記載の装置。
【請求項１０】
前記第２層は、前記基板に隣接している、請求項９に記載の装置。
【請求項１１】
前記状態変化は、形態の変化を含む、請求項７に記載の装置。
【請求項１２】
基板上にフィルムを形成するように構成された制御可能な接着材料であって、第１の刺激の適用に応答して第１接着力から第２接着力への接着力の低下を受けるように構成され、前記第１接着力及び前記第２接着力はともに、前記制御可能な接着材料の前記フィルムへのディスクリート部品の接着を可能にするのに十分である、制御可能な接着材料を含む装置。
【請求項１３】
前記第２接着力を有する前記制御可能な接着材料は、第２の刺激の適用に応答して第１状態から第２状態への状態変化を受けるように構成され、前記第２状態は、前記制御可能な接着材料の前記フィルムからの前記ディスクリート部品の解放を可能にする状態である、請求項１２に記載の装置。
【請求項１４】
前記状態変化は、形態の変化を含む、請求項１３に記載の装置。
【請求項１５】
前記第１の刺激は、前記制御可能な接着材料の表面形態の変化を引き起こす、請求項１２に記載の装置。
【請求項１６】
前記第１の刺激は、前記制御可能な接着材料の少なくとも一部の化学構造又は化学組成又はその両方の変化を引き起こす、請求項１２に記載の装置。
【請求項１７】
基板と、
前記基板上に配置された解放構造であって、第１層及び第２層を含み、前記第２層は前記第１層と前記基板との間に配置され、前記第１層は、ディスクリート部品の前記解放構造への接着を可能にするのに十分である第１接着力を有する、解放構造と
を含み、
第１の刺激が前記解放構造に加えられた場合に、前記解放構造の前記第１層は前記第１接着力から第２接着力への接着力の低下を受けるように構成され、前記第２接着力は前記ディスクリート部品を前記解放構造に接着した状態に保持するのに十分であり、
第２の刺激が前記解放構造に加えられた場合に、前記解放構造の前記第２層は第１状態から第２状態への状態変化を受けるように構成され、前記第２状態は前記ディスクリート部品の前記基板からの解放を可能にし、前記状態変化は、形態変化、相転移、化学構造の変化、及び化学組成の変化の１つ以上を含む、装置。
【請求項１８】
前記状態変化は、形態の変化を含む、請求項１７に記載の装置。
【請求項１９】
前記第１の刺激は、制御可能な接着材料の少なくとも一部の化学構造又は化学組成又はその両方の変化を引き起こす、請求項１７に記載の装置。
【請求項２０】
前記状態変化は、前記解放構造の少なくとも一部の相転移を含み、前記相転移は、固体から液体への転移又は固体から気体への転移又はその両方を含む、請求項１７に記載の装置。
【外国語明細書】
2020194980000001.pdf